(57)【要約】【課題】光学反射層の損傷の発生を抑制することが可能な光学反射フィルムを提供する。【解決手段】屈折率の異なる層が積層された構成を有する光学反射層１３を備え、光学反射層１３を構成する各層が、ポリマーと粒子とを含み、光学反射層１３は、光学反射層１３の最外層１３ｃ，１３ｄとなる２層以外の層に、最外層１３ｃ，１３ｄよりも粒子含有率が低い低粒子含有率層を有する光学反射フィルム１０を構成する。【選択図】図１
2017219694.tif 000002
【特許請求の範囲】
【請求項１】
屈折率の異なる層が積層された構成を有する光学反射層を備え、
前記光学反射層を構成する各層が、ポリマーと粒子とを含み、
前記光学反射層は、前記光学反射層の最外層となる２層以外の層に、前記最外層よりも粒子含有率が低い、低粒子含有率層を有する
光学反射フィルム。
【請求項２】
前記最外層の粒子含有率が少ない方の層よりも、粒子含有率が１０％以上小さい前記低粒子含有率層を備える請求項１に記載の光学反射フィルム。
【請求項３】
前記低粒子含有率層の粒子含有率が、２０ｖｏｌ％以上４５ｖｏｌ％以下である請求項１に記載の光学反射フィルム。
【請求項４】
前記低粒子含有率層の屈折率が、前記低粒子含有率層を構成する前記ポリマーの屈折率よりも低い請求項１に記載の光学反射フィルム。
【請求項５】
前記低粒子含有率層の層数が、前記最外層を除く前記光学反射層を構成する層の５０％以下である請求項１に記載の光学反射フィルム。
【請求項６】
屈折率の異なる層が積層された構成を有する光学反射層を、塗布法によって形成する光学反射フィルムの製造方法であって、
前記光学反射層の最外層となる２層を形成する調整液よりも、粒子含有率が少ない調整液を用いて前記光学反射層の最外層となる２層以外の少なくとも１層以上を形成する
光学反射フィルムの製造方法。
【請求項７】
水系同時重層塗布法を用いて、前記光学反射層を形成する請求項６に記載の光学反射フィルムの製造方法。
【請求項８】
基体と、屈折率の異なる層が積層された構成を有する光学反射層を備え、
前記反射層を構成する各層が、ポリマーと粒子とを含み、
前記光学反射層が、前記光学反射層の最外層となる２層以外の層に、前記最外層よりも粒子含有率の低い、低粒子含有率層を有する
光学反射体。
【発明の詳細な説明】
【技術分野】
【０００１】
本発明は、光学反射フィルム、光学反射フィルムの製造方法、及び、光学反射フィルムを備える光学反射体に係わる。
【背景技術】
【０００２】
近年、車窓から入り込む太陽光を遮蔽し、温度上昇、冷房負荷を低減する目的で、赤外線の遮蔽性を有する反射フィルムや、この反射フィルムが一対の板ガラスの間に配置された合わせガラスが市場に流通している。これらの光学反射フィルムや合わせガラスは、金属膜（Ａｇ等）を光学反射層とする光学反射フィルムによって、太陽光線の熱線（赤外線）の透過を遮断している。
【０００３】
一方、最近のＩＴＳ（Intelligent Transport Systems：高度道路交通システム）の拡充、携帯端末の普及状況から、窓用の光学反射フィルムにも電磁波透過の必要性が高まっている。しかし、一般的な金属膜（Ａｇ等）を用いた光学反射フィルムでは電磁波が遮断されてしまう。このため、電磁波透過性が要求される用途の光学反射フィルムでは、金属膜の変わりに電磁波透過性を有する誘電体積層膜からなる光学反射層が用いられている。このような光学反射フィルムに設けられる光学反射層としては、ポリマーに低屈折率又は高屈折率の粒子を分散した構成が、光学特性や生産性の観点で好ましく用いられている（例えば、特許文献１、特許文献２、特許文献３参照）。
【先行技術文献】
【特許文献】
【０００４】
【特許文献１】特開２０１４−１６７６２０号公報
【特許文献２】特開２０１４−０１７０７０号公報
【特許文献３】特開２０１０−１８９４７７号公報
【発明の概要】
【発明が解決しようとする課題】
【０００５】
しかしながら、ポリマー中に粒子を分散した光学反射層は、光学反射層を構成する各層の屈折率を調整するためにポリマー中に多量に粒子を含有させると、折り曲げた際や長期間の使用により、光学反射層に亀裂等の損傷が発生してしまう課題がある。
【０００６】
上述した問題の解決のため、本発明においては、光学反射層の損傷の発生を抑制することが可能な光学反射フィルム、光学反射フィルムの製造方法、及び、光学反射体を提供する。
【課題を解決するための手段】
【０００７】
本発明の光学反射フィルムは、屈折率の異なる層が積層された構成を有する光学反射層を備え、光学反射層を構成する各層が、ポリマーと粒子とを含み、光学反射層は、光学反射層の最外層となる２層以外の層に、最外層よりも粒子含有率が低い低粒子含有率層を有する。
また、本発明の光学反射体は、上記光学反射フィルムと基体とを備える。
また、本発明の光学反射フィルムの製造方法は、屈折率の異なる層が積層された構成を有する光学反射層を、塗布法によって形成する光学反射フィルムの製造方法であって、光学反射層の最外層となる２層を形成する調整液よりも、粒子含有率が少ない調整液を用いて光学反射層の最外層となる２層以外の少なくとも１層以上を形成する。
【発明の効果】
【０００８】
本発明によれば、光学反射層の損傷の発生を抑制することが可能な光学反射フィルム、光学反射フィルムの製造方法、及び、光学反射体を提供することができる。
【図面の簡単な説明】
【０００９】
【図１】光学反射フィルムの構成を示す図である。
【図２】光学反射体の構成を示す図である。
【図３】光学反射体（合わせガラス）の構成を示す図である。
【図４】光学反射体（合わせガラス）の構成を示す図である。
【発明を実施するための形態】
【００１０】
以下、本発明を実施するための形態の例を説明するが、本発明は以下の例に限定されるものではない。
なお、説明は以下の順序で行う。
１．光学反射フィルムの実施の形態
２．光学反射フィルムの製造方法の実施形態
３．光学反射体の実施の形態
【００１１】
〈１．光学反射フィルムの実施の形態〉
以下本発明の光学反射フィルムの具体的な実施の形態について説明する。
光学反射フィルムは、屈折率の異なる層が積層された構成を有する光学反射層を備える。光学反射層を構成する各層はポリマーと粒子とを含んで構成される。そして、光学反射層は、光学反射層の最外層となる２層以外の層に、最外層よりも粒子含有率が低い低粒子含有率層を有する。
【００１２】
なお、光学反射フィルムには、必要に応じて、ハードコート層（保護層）や保護フィルム等の特定の機能を光学反射フィルムに付加するための機能層が配置されていてもよい。さらに、光学反射フィルムは、機能層として、導電性層、帯電防止層、ガスバリア層、易接着層（接着層）、防汚層、消臭層、流滴層、易滑層、耐摩耗性層、反射防止層、電磁波シールド層、紫外線吸収層、赤外線吸収層、印刷層、蛍光発光層、ホログラム層、剥離層、粘着剤層、接着層、上記光学反射層以外の赤外線カット層（金属層、液晶層）、着色層（可視光線吸収層）、合わせガラスに利用される中間膜等を、１つ以上を有していてもよい。
【００１３】
また、光学反射フィルムにおける上述の各種の機能層の積層順は、特に制限されない。例えば、窓ガラスの室内側に光学反射フィルムを貼る（内貼り）仕様では、基材上に、上記光学反射層と粘着剤層とがこの順に積層形成され、さらにこれらの層と逆側の基材表面にハードコート層が設けられた構成が挙げられる。また、光学反射フィルムの積層順は、粘着剤層、基材、光学反射層、ハードコート層の順であってもよく、さらに他の基材や上記機能層等を有していてもよい。また、窓ガラスの室外側に光学反射フィルムを貼る（外貼り）仕様においても、基材上に光学反射層と粘着剤層とがこの順に積層形成され、さらに、これらの層と逆側の基材表面にハードコート層が設けられた構成が挙げられる。外貼り仕様の場合も上記内貼り仕様の場合と同様に積層順は限定されず、粘着剤層、基材、光学反射層、ハードコート層の順であってもよく、さらに他の基材や上記機能層等を有していてもよい。
【００１４】
図１に、光学反射フィルムの構成の一例を示す。図１に示す光学反射フィルム１０は、屈折率の異なる層が積層された構成を有する光学反射層１３を備える。光学反射層１３は、基材１４側の最外層１３ｃ、粘着剤層１２側の最外層１３ｄ、及び、最外層１３ｃと最外層１３ｄとの間に形成された最外層１３ｃ，１３ｄ以外の中間層１３ｅとから構成されている。また、図１に示す光学反射フィルム１０は、光学反射層１３の一方の面に基材１４を備え、他方の面に粘着剤層１２を備える。光学反射フィルム１０の構成では、主に基材１４とは逆側の粘着剤層１２側から、光学反射層１３での反射を目的とする光（太陽光等の熱線）が入射する構成である。
【００１５】
なお、基材１４及び粘着剤層１２は、光学反射フィルム１０の必須の構成要件ではなく、任意に適用できる構成である。図１に示すように、光学反射層１３の一方の面に基材１４が配置されることにより、光学反射層１３が光や水分等の外部からの影響をより受けにくくなる。このため、光学反射フィルム１０の耐候性高め、色調の変化を抑制できる。また、粘着剤層１２を有することにより、光学反射フィルム１０の施工性が向上する。
【００１６】
光学反射フィルム１０の設置方法は特に制限されない。例えば、光学反射フィルム１０を熱線遮蔽フィルムとして窓ガラスに施工する場合には、図１に示すように、光学反射フィルム１０に対して太陽光が、基材１４よりも光学反射層１３側から入射するように設置すればよい。このような形態では、例えば、光学反射フィルム１０を自動車等の車室内や建造物等の室内側の窓ガラス面に粘着剤層１２を介して貼り合わせる場合に、粘着剤層１２が太陽光入射側に配置され、他方の最外層に基材１４が配置される。
【００１７】
光学反射フィルム１０の全体の厚さは、施工性の観点から、好ましくは１２〜３１５μｍ、より好ましくは１５〜２００μｍ、さらに好ましくは２０〜１００μｍである。なお、光学反射フィルム１０の全体の厚さには、粘着剤層１２等の光学反射フィルム１０として施工される層は含まれるが、粘着剤層１２上の剥離層（離型フィルム）等のような施工の際に剥離される構成は含まれない。
【００１８】
なお、範囲を示す「Ｘ〜Ｙ」は「Ｘ以上Ｙ以下」を意味する。また、特記しない限り、操作及び物性等の測定は室温（２０〜２５℃）／相対湿度４０〜６０％の条件で測定する。
［光学反射層］
光学反射フィルム１０の光学反射層１３は、屈折率の異なる層が積層された構成を有する。光学反射層１３を構成する層は、少なくともポリマーと粒子とを有する。このため、ポリマーのみで構成される層等の粒子を含まない層は、光学反射層１３を構成する層に含まれない。
【００１９】
光学反射層１３における屈折率の異なる層が積層された構成とは、例えば、図１に示すように、相対的に屈折率が高い高屈折率層１３ａと、相対的に屈折率が低い低屈折率層１３ｂが交互に積層された積層体（ユニット）を少なくとも１つ有する構成である。光学反射層１３は、熱線（赤外線）の侵入を防ぐことができるように、屈折率の異なる高屈折率層１３ａと低屈折率層１３ｂとが交互に積層された積層体（ユニット）を少なくとも１つ有する構成である。このユニットは、光学反射層１３において、最外層１３ｃ，１３ｄ及び中間層１３ｅのいずれの層に配置されていてもよい。
【００２０】
なお、上記「高屈折率層」及び「低屈折率層」は、隣接した２層の屈折率差を比較した場合に、屈折率の高い方の層を高屈折率層とし、低い方の層を低屈折率層とする。従って、光学反射層１３における高屈折率層及び低屈折率層は、光学反射層１３を構成する各層において、隣接する２つの層の屈折率の比較により決められる。このため、これらの構成の名称は、積層体の構成や比較対象となる層との屈折率の関係により随時置き換えられる。また、「高屈折率層」及び「低屈折率層」の名称は、光学反射層１３を構成するすべての層が同じ屈折率を有する場合を除く、すべての形態に適用することができる。
【００２１】
また、光学反射層１３を構成する各層がポリマーと粒子とから構成されることにより、金属酸化物材料のみで形成された無機膜に比べて、層の柔軟性が向上する。このため、光学反射層１３の膜割れ（亀裂）の発生を抑制することができる。また、各層間の密着性を向上させることができる。
【００２２】
また、ポリマーを含む光学反射層１３を形成することにより、塗布法等の液相成膜法を用いて光学反射層１３を作製することができる。このため、均一且つ大面積な成膜を容易に行なうことができる。さらに、液相成膜法を用いることにより、成膜速度を上げることができるため、製造コストや量産性に優れる。特に、塗布等を用いることにより、光学反射層１３の各層の厚さを任意の厚さに制御することが容易となる。
【００２３】
光学反射層１３の作製に液相成膜法を適用することにより、気相成膜法のような高温での成膜を行なう必要がない。このため、基材１４となる樹脂フィルムの材料の選択範囲が広がる。また、ポリマーを含む光学反射層は上述のように柔軟性に優れるため、柔軟な樹脂フィルムを用いることにより、光学反射フィルム１０を折り曲げた際にも、曲げ部分等での割れや剥離等の発生を抑制できる。さらに、温度変化による光学反射層１３と他の層との間、又は、光学反射層１３各層間での収縮率差に起因する、層間で剥離を抑制することができる。
【００２４】
光学反射層１３においては、隣接する層の界面において、各層を構成する成分が混在する混合層が形成される場合がある。このような混合層が存在する場合には、混合層中において、相対的に屈折率の高い層を構成する成分が５０質量％以上である部位の集合が高屈折率層１３ａに含まれ、相対的に屈折率の低い層を構成する成分が５０質量％を超える部位の集合が低屈折率層１３ｂに含まれる。なお、各層に含まれる成分の種類及び量は、エネルギー分散型Ｘ線分光法（ＥＤＸ）により分析できる。
【００２５】
例えば、高屈折率層１３ａと低屈折率層１３ｂがそれぞれ無機粒子を含む場合、高屈折率層１３ａに含まれる無機粒子（第１の無機粒子）と低屈折率層１３ｂに含まれる無機粒子（第２の無機粒子）とが、２つの層の界面で混合され、第１の無機粒子と第２の無機粒子とを含む混合層が形成される場合がある。この場合、第１の無機粒子と第２の無機粒子との存在比により高屈折率層１３ａ又は低屈折率層１３ｂとみなす。具体的には、高屈折率層１３ａとは、第１の無機粒子と第２の無機粒子との合計質量に対して、第１の無機粒子が、５０質量％を超えて１００質量％以下で含まれる層を意味する。低屈折率層１３ｂとは、第１の無機粒子と第２の無機粒子との合計質量に対して、第２の無機粒子が、５０〜１００質量％で含まれる層を意味する。なお、屈折率層に含まれる無機粒子の種類及び量は、エネルギー分散型Ｘ線分光法（ＥＤＸ）により分析できる。
【００２６】
なお、光学反射層１３において、層の数（総数）は、特に制限はない。好ましくは７〜５０層の範囲であり、さらに好ましくは１３〜３９層である。積層数が７層以上であれば、所望の赤外反射率が得られ、１３層以上であるとより高い赤外反射率が得られ、遮熱性効果が向上する。また、積層数が５０層以下、特に３９層以下であれば光学反射層１３が割れ難く、端部剥がれも抑制できるなど十分な耐候性が得られる点で優れている。
【００２７】
光学反射層１３における隣接した層界面での反射は、層間の屈折率差に依存する。屈折率差が大きいほど、層界面での反射率が高まる。また、単層膜において、層表面での反射光と層底面での反射光との光路差が［ｎ・ｄ＝λ／４］で表される関係になると、この特定の波長λの反射を、位相差によって強めることができる。なお、ｎは屈折率、ｄは層の物理膜厚、ｎ・ｄは光学膜厚、λは波長である。この光路差を利用することで、反射を制御できる。
【００２８】
光学反射層１３において、高屈折率層１３ａは、より高い屈折率を有することが好ましい。高屈折率層１３ａの屈折率は、好ましくは１．７０〜２．５０であり、より好ましくは１．８０〜２．２０であり、さらに好ましくは１．９０〜２．２０である。
また、光学反射層１３において、低屈折率層１３ｂは、より低い屈折率を有することが好ましい。低屈折率層１３ｂの屈折率は、好ましくは１．１０〜１．６０であり、より好ましくは１．３０〜１．５５であり、さらに好ましくは１．３０〜１．５０である。
【００２９】
光学反射層１３において、隣接する層の少なくとも１組は、０．１以上の屈折率差を有していることが好ましく、０．２以上の差を有していることがより好ましく、０．２５以上の差を有していることがさらに好ましい。また、光学反射層１３を構成する全ての層において、屈折率差が上記好適な範囲内にあることが好ましい。ただし、光学反射層１３の最表層や最下層に関しては、上記好適な範囲外の構成であってもよい。
【００３０】
光学反射層１３における特定波長領域の反射率は、隣接する２層の屈折率差と積層数で決まり、屈折率差が大きいほど、少ない層数で高い反射率が得られる。光学反射層１３に要求される屈折率差と層数は、市販の光学設計ソフトを用いて計算することができる。例えば、赤外反射率（赤外遮蔽率）９０％以上を得るためには、屈折率差が０．１より小さいと、１００層を超える積層が必要になり、透明性が低下する。このため、隣接する層の屈折率差は、０．１以上であることが好ましい。特に好ましくは０．３以上であり、更に好ましくは０．４以上である。反射率の向上と層数を少なくする観点からは、隣接する層の屈折率差に上限はないが、実質的には１．４程度である。
【００３１】
屈折率は、下記の方法に従って求めることができる。
まず、必要に応じてガラスや樹脂フィルム等の基材上に、計測する層を単層で形成し、さらに１０ｃｍ×１０ｃｍの大きさに断裁して測定用のサンプルを作製する。そして、作製したサンプルの裏面を粗面化処理し、黒色のスプレーで光吸収処理を行って裏面での光の反射を防止する。この後、分光光度計Ｕ−４０００型（日立製作所社製）を用いて、５度正反射の条件で可視光領域（４００ｎｍ〜７００ｎｍ）の反射率を２５点測定した平均値から、平均屈折率を求める。
【００３２】
光学反射層１３の厚さは、特に限定されず、好ましくは１０μｍ以下、より好ましくは５．５μｍ以下、特に好ましくは１．０〜４．０μｍの範囲である。光学反射層１３の膜厚が１０μｍ以下、特に５．５μｍ以下であれば、窓等への施工を行いやすい。また、光学反射層１３の膜厚を上記範囲とすることにより、耐候性、特に光学反射フィルム１０が熱膨張・熱収縮を繰り返した場合でも、フィルムの湾曲を効果的に防止することができ、施工後も長期間において端部剥がれを防止することができる。
【００３３】
光学反射層１３を構成する各層の１層あたりの厚さは、２０〜１０００ｎｍであることが好ましく、５０〜５００ｎｍであることがより好ましい。また、光学反射層１３を構成する中間層１３ｅにおいては、さらに厚さが１００〜３００ｎｍであることがより好ましく、１００〜２００ｎｍであることが特に好ましい。最外層１３ｃ及び最外層１３ｄにおいては、さらに厚さが２００ｎｍ以上８００ｎｍ以下であることがより好ましく、３００ｎｍ以上６００ｎｍ以下であることが特に好ましい。光学反射層１３を構成する各層の厚さは、同じでもよく、また、異なっていてもよい。また、各層の１層あたりの厚さは、例えば、製造した光学反射層１３を切断し、その切断面を電子顕微鏡により観察することで確認することができる。この際、２つの層間の界面を明確に観測することができない場合には、ＸＰＳ（X-ray Photoelectron Spectroscopy）表面分析装置により得た厚さ方向のＸＰＳプロファイルにより界面を決定することができる。
【００３４】
（光学反射層粒子含有率）
光学反射層１３において、光学反射層１３を構成する最外層以外の層（中間層１３ｅ）の少なくともいずれか１層は、粒子含有率が基材１４側の最外層１３ｃ、及び、粘着剤層１２側の最外層１３ｄの粒子含有率よりも小さい。以下、中間層１３ｅにおける、基材１４側の最外層１３ｃ及び粘着剤層１２側の最外層１３ｄよりも粒子含有率が小さい層を、低粒子含有率層と称する。なお、粒子含有率は、光学反射層１３を構成する各層中（固形分中）の粒子の体積％（ｖｏｌ％）である。粒子含有率は、後述する方法によって測定される値である。
【００３５】
光学反射層１３が、最外層１３ｃ，１３ｄよりも粒子含有率の小さい中間層１３ｅを有することにより、光学反射層１３の損傷を抑制することができる。これは、以下の理由によるものと推測される。
【００３６】
光学反射層１３のように、複数の層が積層された構成では、折り曲げられた際や、熱等による膨張、伸縮において、各層間に応力が発生しやすい。特に、ポリマーと粒子とからなる光学反射層１３では、粒子含有率が大きくなるほど、伸縮性や柔軟性等が低下し、層の内部に発生する応力や外部からの応力によって、損傷しやすくなる。また、光学反射層１３を形成する各層は、含まれる粒子の違いによって層自体の硬度に差がある。例えば、ＴｉＯ２やＺｒＯ２等の高い屈粒を有する粒子は硬度が高く、このような硬度が高い粒子を含む層の硬度も高くなる。このような硬度の高い層では、折り曲げられた際や、熱等による膨張及び伸縮、経時による変形が発生した際に、より大きな応力が発生しやすい。
【００３７】
しかし、伸縮性や柔軟性を高めるために粒子含有率を下げると、各層の屈折率の調整範囲が小さくなるため、光学的な特性の設計自由度が下がり、各層間の屈折率差が小さくなったり、所望の光学特性を得るための積層数が大きくなったりする。また、最外層１３ｃ，１３ｄは、光学反射層１３の表面において、光学反射層１３を構成する材料と異なる材料で構成された他の部材と接触するため、粒子比率を下げずに膜強度や硬度を確保することが好ましい。さらに、光学反射層１３と他の部材との密着性を高めるために、粒子比率をある程度確保し、ポリマーの比率を高め過ぎない方が好ましい。
【００３８】
そこで、最外層１３ｃ，１３ｄを除く中間層１３ｅに、粒子含有率の低い低粒子含有率層を配置する。低粒子含有率層は、粒子含有率が小さいことにより、高い伸縮性や柔軟性を有する。低粒子含有率層自体が高い伸縮性や柔軟性を持つことにより、低粒子含有率層におけるクラック等の損傷の発生を抑制することができる。
【００３９】
さらに、光学反射層１３において、伸縮性や柔軟性の高い低粒子含有率層を中間層１３ｅに配置することにより、層間に発生する応力の伝搬を抑制することができる。即ち、中間層１３ｅに低粒子含有率層を配置すると、低粒子含有率層の高い伸縮性や柔軟性が光学反射層１３において層間に発生する応力を緩和するように作用する。このため、中間層１３ｅの低粒子含有率層において、光学反射層１３の各層間や光学反射層１３と外部との間に発生する応力を、吸収又は緩和することができる。従って、光学反射フィルム１０で発生する応力による、光学反射層１３の亀裂等の損傷を抑制することができる。
【００４０】
さらに、粒子含有率を下げる層を中間層１３ｅ中の特定の層のみとし、最外層１３ｃ，１３ｄや中間層１３ｅの他の層の粒子含有率を、光学反射層１３に要求される光学特性に応じた値とすれば、光学反射層１３における光学的な特性への影響も小さい。従って、光学反射層１３の最外層１３ｃ，１３ｄと中間層１３ｅの低粒子含有率層以外の層の粒子含有率を、光学特性に応じて設計することにより、光学反射層１３の光学的特性の低下を抑制しながら光学反射フィルム１０の損傷抑制が可能となる。
【００４１】
なお、光学反射層１３において、中間層１３ｅの粒子含有率が最外層１３ｃ，１３ｄの両方の粒子含有率よりも小さければ、この粒子含有率の小さい低粒子含有率層において、応力が吸収又は緩和され、応力による亀裂等の損傷を抑制することができる。低粒子含有率層の粒子含有率が、最外層１３ｃ，１３ｄの粒子含有率が少ない方の層よりも、粒子含有率が１０％以上小さければ、光学反射層１３の応力緩和に十分な程度の伸縮性や柔軟性が得られる。従って、低粒子含有率層の粒子含有率が、最外層１３ｃ，１３ｄの粒子含有率が少ない方の層よりも、粒子含有率が１０％以上小さいことにより、光学反射フィルム１０の応力緩和が良好となる。
【００４２】
また、低粒子含有率層は、粒子含有率が２０ｖｏｌ％以上４５ｖｏｌ％以下であることが好ましい。低粒子含有率層の粒子含有率が小さすぎると、隣接する層と間に各層を構成する成分が混在する混合層が形成されやすい。この場合には、光学反射フィルム１０のヘイズが悪化する可能性がある。また、低粒子含有率層の粒子含有率が大きすぎると、伸縮性や柔軟性を十分に付与することができず、応力緩和効果が低下しやすい。
【００４３】
低粒子含有率層は、中間層１３ｅにおいて、少なくとも１層含まれていれば、低粒子含有率層を含まない積層構造に比べて、損傷を抑制する効果が得られる。このため、光学反射フィルム１０において、中間層１３ｅは、低粒子含有率層を１層有していればよい。但し、中間層１３ｅに含まれる低粒子含有率層の数が多いほど、応力を低粒子含有率層で吸収又は緩和する効果が高まり、光学反射フィルム１０の損傷を抑制することができる。このため、中間層１３ｅが、低粒子含有率層を複数有することが好ましい。
【００４４】
光学反射フィルム１０における応力緩和の観点からは、最外層１３ｃ，１３ｄを除く中間層１３ｅを構成する層のうち、１０％以上が低粒子含有率層であることが好ましい。中間層１３ｅを構成する層のうち１０％以上が低粒子含有率層であることにより、上述の低粒子含有率層による応力の吸収又は緩和効果が高まり、光学反射フィルム１０の損傷抑制により効果的である。
【００４５】
また、光学反射フィルム１０の光学特性の観点からは、低粒子含有率層の層数が、最外層１３ｃ，１３ｄを除く中間層１３ｅを構成する層の５０％以下であることが好ましい。最外層１３ｃ，１３ｄ及び中間層１３ｅの低粒子含有率層以外の層の粒子含有率は、光学反射フィルム１０に求められる光学特性によって設計されるのに対し、低粒子含有率層の粒子含有率は、光学特性とともに応力緩和によって設計される。すなわち、低粒子含有率層の層数の比率が増えると、光学反射層１３における光学特性の設計自由度が低下する。このため、光学反射フィルム１０に要求される光学特性を得るために、光学反射層１３を構成する層数が多くなり、光学反射フィルム１０の透明性が低下しやすい。
【００４６】
さらに、中間層１３ｅが低粒子含有率層を複数有する構成において、低粒子含有率層が連続して積層されると、隣接する層同士の屈折率差を大きくすることが難しくなる。このため、光学反射フィルム１０の光学特性を考慮すると、低粒子含有率層が連続して積層されず、連続しない複数の層が低粒子含有率層であることが好ましい。特に、低粒子含有率層の数が多いほど応力の緩和、吸収に効果的である。よって、光学反射層１３は、低粒子含有率層の層数が中間層１３ｅを構成する層の５０％以下であり、一層おきに低粒子含有率層を有する構成が好ましい。
【００４７】
また、光学反射層１３は、低粒子含有率層と低粒子含有率層以外の層とが交互に積層されていることが好ましい。さらに、光学反射層１３は、低屈折率層と高屈折率層とが交互に積層されていることが好ましい。また、隣接する層同士の屈折率差を大きくするために、低粒子含有率層は、層の屈折率が低粒子含有率層を構成するポリマーの屈折率よりも低いことが好ましい。このため、低粒子含有率層と、低粒子含有率層よりも屈折率の高い層（高屈折率層）とが交互に積層された構成を有することで、光学反射層１３の柔軟性を高めるために低粒子含有率層の層数を多くしても、隣接する層の屈折率差の低下を抑制することができる。
【００４８】
（粒子含有率の測定方法）
まず、光学反射層１３の各層の厚さを反射型電子顕微鏡（ＳＥＭ）により計測する。そして、この測定数値に基づいて光学反射フィルム１０を光学反射層１３側から切削し、所望の層に到達したところで、切削屑を採取する。採取した切削屑に対し、熱重量天秤（理学電機社製、商品名：ＴＧＡ８１２０）を用いて、空気気流中、９００℃における熱分析を行い、その残渣量から層中に含まれる粒子量を測定する。
【００４９】
また、光学反射層の作製においては、各層（最外層１３ｃ，１３ｄ及び中間層１３ｅ）を形成するための組成物を調製する際に、調製液中の固形分と粒子との配合比率から各層の粒子含有率を求めることが可能である。
【００５０】
光学反射フィルム１０において、光学反射層１３の低粒子含有率層の厚さは特に限定されない。低粒子含有率層の厚さは、光学反射層１３を構成する低粒子含有率層以外の層と同じでもよく、また、異なっていてもよい。このため、低粒子含有率層の厚さは、光学反射層１３を構成する低粒子含有率層以外の層と同様に、２０〜１０００ｎｍであることが好ましく、５０〜５００ｎｍであることがより好ましい。さらに、１００〜３００ｎｍであることがより好ましく、１００〜２００ｎｍであることが特に好ましい。低粒子含有率層の厚さが小さすぎると応力緩和効果が小さくなり、光学反射フィルム１０への損傷抑制効果が弱く難しくなる。また、低粒子含有率層は、厚さが大きい方が応力緩和には効果的であるが、厚すぎると光学反射層１３の作製において塗布ムラが発生しやすい。
【００５１】
（ポリマー）
光学反射層１３を構成する層に含まれるポリマーとしては、バインダーとして機能する水溶性高分子を用いることが好ましい。ポリマーとして水溶性高分子を含むことにより、有機溶剤の使用を抑えた層形成が可能となり、有機溶剤による環境上の問題を解決することができる。また、水溶性高分子を用いることにより、塗膜に柔軟性を付与することができる。
【００５２】
なお、光学反射層１３に用いられるポリマーは上述の材料に制限されず、例えば、国際公開第２０１２／１２８１０９号、特開２０１３−１２１５６７号公報、特開２０１３−１４８８４９号公報等に記載の公知のポリマーを使用することもできる。
【００５３】
また、ポリマーとして水溶性高分子を用いる場合、光学反射層１３の形成に塗布やスピンコート等の液相成膜法を適用することできる。液相成膜法は、気相成膜法に比べて簡便であり、基材の耐熱性を問わないため樹脂フィルムを用いた光学反射フィルム１０の作製に有効である。また、塗布法を用いることにより、ロール・ツー・ロール法等の大量生産方式が採用できるため、コスト面やプロセス時間面で有利となる。
【００５４】
水溶性高分子としては、例えば、ポリビニルアルコール、及び、その誘導体（ポリビニルアルコール系樹脂）、ゼラチン、並びに、増粘多糖類等が挙げられる。塗布ムラや膜厚均一性（ヘイズ）等の観点からは、光学反射層１３は、ポリマーとしてポリビニルアルコール又はその誘導体を含むことが好ましい。ポリビニルアルコール系樹脂としては、ポリ酢酸ビニルを加水分解して得られる通常のポリビニルアルコールの他、各種の変性ポリビニルアルコールも含まれる。ポリマーは、単独で用いてもよいし、２種以上組み合わせて用いてもよい。また、ポリマーは、合成品を用いてもよいし、市販品を用いてもよい。
【００５５】
酢酸ビニルを加水分解して得られるポリビニルアルコールは、平均重合度が１０００以上であることが好ましく、平均重合度が１５００〜５０００であることが特に好ましい。また、ケン化度は、７０〜１００モル％であることが好ましく、８０〜９９．９モル％であることが特に好ましい。このようなポリビニルアルコールとしては、例えば、日本酢ビ・ポバール社製のＪＰ−４５（重合度４５００、ケン化度８８モル％）等を用いることができる。
【００５６】
変性ポリビニルアルコールとしては、カチオン変性ポリビニルアルコール、アニオン変性ポリビニルアルコール、ノニオン変性ポリビニルアルコール、エチレン変性ポリビニルアルコール、ビニルアルコール系ポリマーが挙げられる。また、酢酸ビニル系樹脂（例えば、クラレ社製「エクセバール」）、ポリビニルアルコールにアルデヒドを反応させて得られるポリビニルアセタール樹脂（例えば、積水化学工業社製「エスレック」）、シラノール基を有するシラノール変性ポリビニルアルコール（例えば、クラレ社製「Ｒ−１１３０」）、分子内にアセトアセチル基を有する変性ポリビニルアルコール系樹脂（例えば、日本合成化学工業社製「ゴーセファイマー（登録商標）Ｚ／ＷＲシリーズ」）等も変性ポリビニルアルコールに含まれる。
【００５７】
アニオン変性ポリビニルアルコールとしては、例えば、特開平１−２０６０８８号公報に記載のアニオン性基を有するポリビニルアルコール、特開昭６１−２３７６８１号公報及び特開昭６３−３０７９７９号公報に記載のビニルアルコールと水溶性基を有するビニル化合物との共重合体、特開平７−２８５２６５号公報に記載の水溶性基を有する変性ポリビニルアルコールが挙げられる。
【００５８】
また、ノニオン変性ポリビニルアルコールとしては、例えば、特開平７−９７５８号公報に記載のポリアルキレンオキサイド基をビニルアルコールの一部に付加したポリビニルアルコール誘導体、特開平８−２５７９５号公報に記載の疎水性基を有するビニル化合物とビニルアルコールとのブロック共重合体、シラノール基を有するシラノール変性ポリビニルアルコール、アセトアセチル基やカルボニル基、カルボキシル基等の反応性基を有する反応性基変性ポリビニルアルコールが挙げられる。
【００５９】
カチオン変性ポリビニルアルコールとしては、例えば、特開昭６１−１０４８３号公報に記載の第１級〜第３級アミノ基や第４級アンモニウム基を上記ポリビニルアルコールの主鎖又は側鎖中に有するポリビニルアルコールが挙げられ、カチオン性基を有するエチレン性不飽和単量体と酢酸ビニルとの共重合体をケン化することにより得られる。
【００６０】
カチオン性基を有するエチレン性不飽和単量体としては、例えば、トリメチル−（２−アクリルアミド−２，２−ジメチルエチル）アンモニウムクロライド、トリメチル−（３−アクリルアミド−３，３−ジメチルプロピル）アンモニウムクロライド、Ｎ−ビニルイミダゾール、Ｎ−ビニル−２−メチルイミダゾール、Ｎ−（３−ジメチルアミノプロピル）メタクリルアミド、ヒドロキシルエチルトリメチルアンモニウムクロライド、トリメチル−（２−メタクリルアミドプロピル）アンモニウムクロライド、Ｎ−（１，１−ジメチル−３−ジメチルアミノプロピル）アクリルアミド等が挙げられる。カチオン変性ポリビニルアルコールのカチオン変性基含有単量体の比率は、酢酸ビニルに対して０．１〜１０モル％であることが好ましく、０．２〜５モル％であることがより好ましい。
【００６１】
エチレン変性ポリビニルアルコールとしては、例えば、特開２００９−１０７３２４号公報、特開２００３−２４８１２３号公報、特開２００３−３４２３２２号公報等に記載のものが使用できる。又は、エクセバール（商品名：クラレ社製）等の市販品を使用してもよい。
【００６２】
ビニルアルコール系ポリマーとしては、エクセバール（商品名：クラレ社製）や、ニチゴーＧポリマー（商品名：日本合成化学工業社製）等が挙げられる。
【００６３】
なお、上述のポリビニルアルコールは、単独で用いても、２種以上を組み合わせて用いてもよい。また、ポリビニルアルコールは合成品を用いてもよいし、市販品を用いてもよい。
【００６４】
ポリビニルアルコールの重量平均分子量は、１０００〜２０００００であることが好ましく、３０００〜６００００であることがより好ましい。なお、「重量平均分子量」の値は、静的光散乱法、ゲルパーミエーションクロマトグラフ法（ＧＰＣ）、ＴＯＦＭＡＳＳ等によって測定した値を採用することができる。水溶性ポリマーの重量平均分子量が上記範囲内であると、塗布法の適用が可能となり、生産性が向上する。
【００６５】
水溶性ポリマーの含有量は、層の全固形分に対して、５〜７５質量％であることが好ましく、１０〜７０質量％であることがより好ましい。水溶性ポリマーの含有量が５質量％以上であると、湿式製膜法で層を形成する場合に、塗布して得られた塗膜の乾燥の際におきやすい、膜面の乱れによる透明性の劣化を抑制できる。一方、水溶性ポリマーの含有量が７５質量％以下であると、層中に無機粒子を含有する場合に好適な含有量となる。
【００６６】
また、水溶性ポリマーを硬化させるために、硬化剤を使用することもできる。硬化剤としては、ホウ酸及びその塩、エチレングリコールジグリシジルエーテル、１，４−ブタンジオールジグリシジルエーテル、１，６−ジグリシジルシクロヘキサン、Ｎ，Ｎ−ジグリシジル−４−グリシジルオキシアニリン、ソルビトールポリグリシジルエーテル、グリセロールポリグリシジルエーテル等、アルデヒド系硬化剤（ホルムアルデヒド、グリオキザール等）、活性ハロゲン系硬化剤（２，４−ジクロロ−４−ヒドロキシ−１，３，５，−ｓ−トリアジン等）、活性ビニル系化合物（１，３，５−トリスアクリロイル−ヘキサヒドロ−ｓ−トリアジン、ビスビニルスルホニルメチルエーテル等）、アルミニウム明礬、ホウ砂等が挙げられる。各層における硬化剤の含有量は、層の固形分に対して、１〜１０質量％であることが好ましい。
【００６７】
また、塗布時の表面張力を調整するための界面活性剤を含んでもよい。ここで、界面活性剤としてアニオン系界面活性剤、ノニオン系界面活性剤、両性界面活性剤等を用いることができる。界面活性剤としては、アニオン系界面活性剤を用いることが好ましく、１分子中に炭素数８〜３０の疎水性基とホスホン酸基又はその塩を含有するものが好ましい。各層における界面活性剤の含有量は、固形分に対して、０．０１〜５質量％であることが好ましい。界面活性剤としては、例えば、ニューコールシリーズ（日本乳化剤社製）等を用いることができる。
【００６８】
上記ポリマーは、光学反射層１３を構成する最外層１３ｃ，１３ｄ、中間層１３ｅを構成する低粒子含有率層、及び、低粒子含有率層以外の層のいずれにも用いることができる。これら各層は、同じポリマーから形成されていてもよく、異なるポリマーで形成されていてもよい。
【００６９】
（粒子）
光学反射層１３において、屈折率の高い層を形成するためには、バインダーとなるポリマーよりも屈折率の高い粒子を用いることが好ましい。このような粒子としては、金属酸化物粒子を用いることが好ましい。特に、金属酸化物粒子として酸化チタン、酸化ジルコニウムを含むことが好ましい。さらに、酸化チタンや酸化ジルコニウムとともに、これ以外の金属酸化物粒子が含まれていてもよい。複数の無機酸化物を用いる場合、高い屈折率を得るためには、金属酸化物粒子として、酸化チタン又は酸化ジルコニウムを最も多い比率で有していることが好ましい。好ましくは、全粒子中において、酸化チタン、酸化ジルコニウムのいずれか、又は、酸化チタンと酸化ジルコニウムとの合計で５０質量％以上含むことが好ましく、７０質量％以上含むことが好ましく、８０質量％以上含むことがより好ましい。酸化チタンとしては、透明でより屈折率の高い層を形成することができるため、二酸化チタンを用いることが好ましく、特にルチル型（正方晶形）酸化チタン粒子を用いることが好ましい。また、酸化ジルコニウムとしては、二酸化ジルコニウム（ＺｒＯ２）を用いることが好ましい。
【００７０】
金属酸化物粒子の含有量としては、層の固形分１００質量％に対して、熱線遮蔽性や色ムラ低減の観点から、２０〜９０質量％であることが好ましく、３０〜８５質量％であることがより好ましく、４０〜８０質量％であることがさらに好ましい。
【００７１】
酸化チタン、酸化ジルコニウム以外の金属酸化物としては、例えば、酸化亜鉛、アルミナ、コロイダルアルミナ、チタン酸鉛、鉛丹、黄鉛、亜鉛黄、酸化クロム、酸化第二鉄、鉄黒、酸化銅、酸化マグネシウム、水酸化マグネシウム、チタン酸ストロンチウム、酸化イットリウム、酸化ハフニウム、酸化ニオブ、酸化タンタル（Ｔａ２Ｏ５）、酸化バリウム、酸化インジウム、酸化ユーロピウム、酸化ランタン、ジルコン、酸化スズ、及び、酸化鉛、並びに、これらの複酸化物であるニオブ酸リチウム、ニオブ酸カリウム、タンタル酸リチウム、及び、アルミニウム・マグネシウム酸化物（ＭｇＡｌ２Ｏ４）等が挙げられる。
【００７２】
また、希土類酸化物としては、例えば、酸化スカンジウム、酸化イットリウム、酸化ランタン、酸化セリウム、酸化プラセオジム、酸化ネオジム、酸化サマリウム、酸化ユウロピウム、酸化ガドリニウム、酸化テルビウム、酸化ジスプロシウム、酸化ホルミウム、酸化エルビウム、酸化ツリウム、酸化イッテルビウム、酸化ルテチウム等を用いることができる。
【００７３】
金属酸化物粒子としては、屈折率が１．９０以上の金属酸化物粒子を用いることが好ましい。屈折率が１．９０以上の金属酸化物粒子としては、例えば、酸化ジルコニウム、酸化セリウム、酸化チタン、酸化亜鉛等を挙げることができる。
【００７４】
また、金属酸化物粒子として、金属酸化物粒子の表面にアルミニウム、珪素、ジルコニウム等が立体的障壁のある島状に担持した構成を用いることができる。例えば、酸化チタン粒子が、含ケイ素水和酸化物で被覆されたコアシェル粒子であってもよい。コアシェル粒子は、コアとなる金属酸化物粒子（酸化チタン粒子）の表面に、含ケイ素水和酸化物のシェル層が被覆した構造を有する。このようなコアシェル粒子を用いることで、シェル層の含ケイ素水和酸化物と水溶性ポリマーとの相互作用により、隣接する層界面での混合が抑制される。ここで、「被覆」とは、酸化チタン粒子の表面の少なくとも一部に、含ケイ素水和酸化物が付着した状態を示す。すなわち、金属酸化物粒子として用いられる酸化チタン粒子の表面が、完全に含ケイ素水和酸化物で覆われた状態でもよく、酸化チタン粒子の表面の一部に含ケイ素水和酸化物が付着した状態でもよい。コアシェル粒子の屈折率は、含ケイ素水和酸化物の被覆量に影響を受けるため、酸化チタン粒子の表面の一部が含ケイ素水和酸化物で被覆されていることが好ましい。以下ではこのような被覆された酸化チタンのコアシェル粒子を「シリカ付着二酸化チタンゾル」とも称する。酸化チタン粒子を含ケイ素水和酸化物で被覆する方法としては、従来公知の方法により製造することができ、例えば、特開平１０−１５８０１５号公報、特開２０００−２０４３０１号公報、特開２００７−２４６３５１号公報等に記載された方法を適用することができる。
【００７５】
金属酸化物粒子の体積平均粒径は、１００ｎｍ以下であることが好ましく、５０ｎｍ以下であることがより好ましい。特に、ヘイズ値が低く、可視光透過率に優れることから、体積平均粒径が１〜３０ｎｍであることが好ましく、１〜２０ｎｍであることがより好ましい。
【００７６】
なお、ここで体積平均粒径は、粒子そのものを観察する方法により、１０００個の任意の粒子の粒径を測定し、平均した値である。粒径の測定には、例えば、レーザー回折散乱法、動的光散乱法、又は、電子顕微鏡を用いて観察する方法や、層の断面や表面に現れた粒子像を電子顕微鏡で観察する方法を用いる。そして、これらの方法により測定された１０００個の任意の粒子について、それぞれｄ１、ｄ２・・・ｄｉ・・・ｄｋの粒径を持つ粒子が、それぞれｎ１、ｎ２・・・ｎｉ・・・ｎｋ個存在する集団において、粒子１個当りの体積をｖｉとした場合に、平均粒径ｍｖ＝｛Σ（ｖｉ・ｄｉ）｝／｛Σ（ｖｉ）｝で表される値を、上述の体積平均粒径とする。
【００７７】
また、光学反射層１３において、屈折率の低い層を形成するためには、バインダーとなるポリマーよりも屈折率の低い粒子を用いることが好ましい。このような粒子としては、上述の屈折率の高い金属酸化物粒子と異なる無機粒子を用いることが好ましい。層における無機粒子の含有量としては、層の固形分に対して、屈折率の観点から、５〜７０質量％であることが好ましく、１０〜５０質量％であることがさらに好ましい。これらの無機粒子は、その平均粒径が３〜１００ｎｍであることが好ましい。一次粒子の状態で分散された粒子の一次粒子の平均粒径（塗布前の分散液状態での粒径）は、３〜５０ｎｍであるのがより好ましく、３〜４０ｎｍであるのがさらに好ましく、３〜２０ｎｍであるのが特に好ましく、４〜１０ｎｍであるのが最も好ましい。また、二次粒子の平均粒径としては、３０ｎｍ以下であることが、ヘイズが少なく可視光透過性に優れる観点で好ましい。層中の粒子の平均粒径は、粒子自体を、又は、層の断面や表面に現れた粒子を、電子顕微鏡で観察し、１，０００個の任意の粒子の粒径を測定し、その単純平均値（個数平均）として求める。ここで個々の粒子の粒径は、粒子の投影面積と等しい面積の円を仮定したときの、円の直径（面積円相当径）である。
【００７８】
屈折率の低い層を形成する場合、無機粒子として二酸化ケイ素（ＳｉＯ２）やフッ化マグネシウム（ＭｇＦ２）を用いることが好ましく、特にコロイダルシリカを用いることが特に好ましい。コロイダルシリカは、珪酸ナトリウム等の酸による複分解や、イオン交換樹脂層を通過させて得られるシリカゾルを、加熱熟成して得られる。コロイダルシリカは、例えば、特開昭５７−１４０９１号公報、特開昭６０−２１９０８３号公報、特開昭６０−２１９０８４号公報、特開昭６１−２０７９２号公報、特開昭６１−１８８１８３号公報、特開昭６３−１７８０７号公報、特開平４−９３２８４号公報、特開平５−２７８３２４号公報、特開平６−９２０１１号公報、特開平６−１８３１３４号公報、特開平６−２９７８３０号公報、特開平７−８１２１４号公報、特開平７−１０１１４２号公報、特開平７−１７９０２９号公報、特開平７−１３７４３１号公報、及び、国際公開第９４／２６５３０号等に記載されている製法及び構成を適用することができる。コロイダルシリカは、その表面がカチオン変性されていてもよく、Ａｌ、Ｃａ、Ｍｇ又はＢａ等で処理されていてもよい。
【００７９】
このようなコロイダルシリカは合成品を用いてもよいし、市販品を用いてもよい。市販品としては、日産化学工業（株）から販売されているスノーテックスシリーズ（スノーテックスＯＳ、ＯＸＳ、Ｓ、ＯＳ、２０、３０、４０、Ｏ、Ｎ、Ｃ等）が挙げられる。
【００８０】
［基材］
光学反射フィルム１０は、光学反射層１３の一方の面に基材１４を有していてもよい。基材１４としては、種々の樹脂フィルムを用いることができる。例えば、ポリオレフィンフィルム（ポリエチレン、ポリプロピレン等）、ポリエステルフィルム（ポリエチレンテレフタレート（ＰＥＴ）、ポリエチレンナフタレート等）、ポリ塩化ビニル、３酢酸セルロース等を用いることができる。特に、基材１４として、ポリエステルフィルムを用いることが好ましい。また、基材１４は、未延伸フィルムでもよく、延伸フィルムでもよい。強度向上、熱膨張抑制の点から延伸フィルムが好ましい。
【００８１】
ポリエステルフィルムとしては、特に限定されるものではない。ポリエステルフィルムとしては、例えば、ジカルボン酸成分とジオール成分を主要な構成成分とするフィルム形成性を有することが好ましい。主要な構成成分のジカルボン酸成分としては、テレフタル酸、イソフタル酸、フタル酸、２，６−ナフタレンジカルボン酸、２，７−ナフタレンジカルボン酸、ジフェニルスルホンジカルボン酸、ジフェニルエーテルジカルボン酸、ジフェニルエタンジカルボン酸、シクロヘキサンジカルボン酸、ジフェニルジカルボン酸、ジフェニルチオエーテルジカルボン酸、ジフェニルケトンジカルボン酸、フェニルインダンジカルボン酸等を挙げることができる。また、ジオール成分としては、エチレングリコール、プロピレングリコール、テトラメチレングリコール、シクロヘキサンジメタノール、２，２−ビス（４−ヒドロキシフェニル）プロパン、２，２−ビス（４−ヒドロキシエトキシフェニル）プロパン、ビス（４−ヒドロキシフェニル）スルホン、ビスフェノールフルオレンジヒドロキシエチルエーテル、ジエチレングリコール、ネオペンチルグリコール、ハイドロキノン、シクロヘキサンジオール等を挙げることができる。これらの中でも透明性、機械的強度、寸法安定性などの点から、ジカルボン酸成分として、テレフタル酸や２，６−ナフタレンジカルボン酸、ジオール成分として、エチレングリコールや１，４−シクロヘキサンジメタノールを主要な構成成分とするポリエステルが好ましい。さらに、ポリエチレンテレフタレートやポリエチレンナフタレートを主要な構成成分とするポリエステル、テレフタル酸と２，６−ナフタレンジカルボン酸とエチレングリコールからなる共重合ポリエステル、及び、これらの２種以上のポリエステルの混合物を主要な構成成分とするポリエステルが好ましい。
【００８２】
基材１４の厚さは、１０〜３００μｍ、特に２０〜１５０μｍであることが好ましい。また、基材１４は、２枚重ねたものであってもよく、この場合、その種類が同じでも異なってもよい。
【００８３】
基材１４は、ＪＩＳ  Ｒ３１０６（１９９８）で示される可視光領域の透過率が８５％以上であることが好ましく、特に９０％以上であることが好ましい。基材１４が上記透過率以上であることにより、光学反射フィルム１０のＪＩＳ  Ｒ３１０６（１９９８）で示される可視光領域の透過率を５０％以上（上限：１００％）とするために有効である。
【００８４】
基材１４は、従来公知の一般的な方法により製造することが可能である。例えば、材料となる樹脂を押し出し機により溶融し、環状ダイやＴダイにより押し出して急冷することにより、実質的に無定形で配向していない未延伸の樹脂フィルムを製造することができる。また、未延伸の樹脂フィルムを一軸延伸、テンター式逐次二軸延伸、テンター式同時二軸延伸、チューブラー式同時二軸延伸等の公知の方法で、樹脂フィルムの流れ（縦軸）方向、又は、樹脂フィルムの流れ方向と直角（横軸）方向に延伸し、延伸基材を製造することができる。この場合の延伸倍率は、基材１４の原料となる樹脂に合わせて適宜選択することできるが、縦軸方向及び横軸方向にそれぞれ２〜１０倍が好ましい。
【００８５】
また、寸法安定性の観点から、樹脂フィルムに弛緩処理、オフライン熱処理を行ってもよい。弛緩処理は、樹脂フィルムを延伸製膜工程で熱固定した後、横延伸のテンター内、又は、テンターを出た後の巻き取り工程までに行うことが好ましい。弛緩処理は、処理温度を８０〜２００℃で行うことが好ましく、より好ましくは１００〜１８０℃で行なう。また長手方向、幅方向ともに、弛緩率は０．１〜１０％の範囲が好ましく、より好ましくは弛緩率が２〜６％である。弛緩処理された樹脂フィルムは、下記のオフライン熱処理を施すことにより耐熱性が向上し、さらに、寸法安定性が良好になる。
【００８６】
基材１４には、製造過程において、片面、又は、両面にインラインで下引層塗布液を塗布することが好ましい。なお、製膜工程中での下引塗布をインライン下引という。下引層塗布液に使用する樹脂としては、ポリエステル樹脂、アクリル変性ポリエステル樹脂、ポリウレタン樹脂、アクリル樹脂、ビニル樹脂、塩化ビニリデン樹脂、ポリエチレンイミンビニリデン樹脂、ポリエチレンイミン樹脂、ポリビニルアルコール樹脂（ポリビニルアルコール）、変性ポリビニルアルコール樹脂（変性ポリビニルアルコール）及びゼラチン等が挙げられ、いずれも好ましく用いることができる。これらの下引層には、従来公知の添加剤を加えることもできる。上記の下引層は、ロールコート、グラビアコート、ナイフコート、ディップコート、スプレーコート等の公知の方法によりコーティングすることができる。上記の下引層の塗布量としては、０．０１〜２ｇ／ｍ２（乾燥状態）程度が好ましい。
なお、基材１４には、添加剤として、例えば安定剤、界面活性剤、赤外線吸収剤、紫外線吸収剤、難燃剤、帯電防止剤、抗酸化剤、熱安定剤、滑剤、充填剤、着色剤、色素、接着調整剤等を含有させることもできる。
【００８７】
［粘着剤層］
光学反射フィルム１０は、光学反射層１３上に粘着剤層１２を有してもよい。図１に示す光学反射フィルム１０の構成では、基材１４が形成された面とは逆側の光学反射層１３の面上に、粘着剤層１２が設けられている。
【００８８】
粘着剤層１２の構成としては、特に制限されず、例えば、ドライラミネート剤、ウエットラミネート剤、粘着剤、ヒートシール剤、ホットメルト剤等が用いられる。光学反射フィルム１０を窓ガラスに貼り合わせて用いる用途においては、窓に水を吹き付け、濡れた状態のガラス面に光学反射フィルム１０の粘着剤層１２側を貼り合わせる方法、いわゆる水貼り法が好適に用いられる。このため、粘着剤層１２は、水が存在する湿潤下で粘着力が弱い粘着剤を含むことが好ましい。
【００８９】
粘着剤層１２に用いる粘着剤は、特に限定されず、公知の粘着剤を使用できる。具体的には、ポリエステル系粘着剤、ウレタン系粘着剤、ポリ酢酸ビニル系粘着剤、アクリル系粘着剤、ニトリルゴム等を用いることができる。これらのうち、アクリル系粘着剤が、耐久性、透明性、粘着特性の調整の容易さ等の面から好ましい。また、水貼り法においても、水が存在する湿潤下で粘着力が弱い、アクリル系粘着剤が好ましく用いられる。
【００９０】
アクリル系粘着剤は、溶剤系およびエマルジョン系どちらでもよいが、粘着力等を高め易いことから、溶剤系粘着剤が好ましく、その中でも溶液重合で得られたものが好ましい。このような溶剤系アクリル系粘着剤を溶液重合で製造する場合の原料としては、例えば、骨格となる主モノマーとして、エチルアクリレート、ブチルアクリレート、２−エチルヘキシルアクリレート、オクリルアクリレート等のアクリル酸エステル、凝集力を向上させるためのコモノマーとして、酢酸ビニル、アクリルニトリル、スチレン、メチルメタクリレート等、さらに架橋を促進し、安定した粘着力を付与させ、また水の存在下でもある程度の粘着力を保持するために官能基含有モノマーとして、メタクリル酸、アクリル酸、イタコン酸、ヒドロキシエチルメタクリレート、グリシジルメタクリレート等が挙げられる。特に高タック性持たせるため、ブチルアクリレート等のような低いガラス転移温度（Ｔｇ）を主ポリマーとして有するアクリル系粘着剤が特に有用である。
上記アクリル系粘着剤の市販品としては、たとえば、コーポニールシリーズ（日本合成化学社製）等が挙げられる。
【００９１】
また、粘着剤層１２にアクリル系粘着剤を用いる場合には、アクリル系粘着剤の硬化剤を用いることもできる。アクリル系粘着剤の硬化剤は、例えば、イソシアネート系、エポキシ系、アリジリン系硬化剤が挙げられる。イソシアネート系硬化剤としては、長期保存後も安定した粘着力が得られること、及び、高い強度が得られることから、トルエンジイソシアネート（ＴＤＩ）等の芳香族系の硬化剤を用いることが好ましい。トルエンジイソシアネート（ＴＤＩ）としては、例えば東洋インキ社製ＢＸＸ５１３４を使用することができる。
【００９２】
硬化剤の添加量（固形分換算）は、粘着剤に対して、２〜９質量％であることが好ましく、より好ましくは３〜７質量％である。このような範囲であれば、粘着剤が残りにくく、十分な接着力も確保できる。
【００９３】
粘着剤の塗工方法としては、特に制限されず、任意の公知の方法が使用でき、例えば、バーコート法、ダイコーター法、コンマコーティング法、グラビアロールコーター法、ブレードコーター法、スプレーコーター法、エアーナイフコート法、ディップコート法、転写法等が好ましく挙げられ、単独または組合せて用いることができるが、ロール式で連続的に行うのが経済性及び生産性の点から好ましい。これらは適宜、公知の溶媒に粘着剤を溶解、又は、分散させた塗布液を用いて塗工することができる。
【００９４】
粘着剤層１２は、上記粘着剤に加えて、添加剤を含んでもよい。ここで、添加剤としては、例えば、安定剤、界面活性剤、赤外線吸収剤、紫外線吸収剤、シランカップリング剤、難燃剤、帯電防止剤、抗酸化剤、熱安定剤、滑剤、充填剤、着色剤、色素、接着調整剤等を用いることができる。これらのうち、粘着剤層１２は、紫外線吸収剤を含有することが好ましい。紫外線吸収剤を含む粘着剤層１２を、光学反射フィルム１０の太陽光の入射側（光入射側）に設けることによって、光学反射層１３や基材１４に侵入する紫外線が低減する。このため、窓貼用として使用する場合には、紫外線による光学反射層１３や基材１４の劣化を抑制することができ、光学反射フィルム１０の劣化を抑制できる。
【００９５】
また、光学反射フィルム１０が粘着剤層１２を有する場合、粘着剤層１２上に、さらに、剥離層を設け、光学反射フィルム１０を基材に貼りつける際に、この剥離層を剥がして粘着剤層１２の表面を露出する構成としてもよい。
【００９６】
また、粘着剤層の厚さは、粘着効果、乾燥速度等の観点から、通常１〜１００μｍ程度の範囲であることが好ましい。
粘着力は、ＪＩＳＫ６８５４記載の１８０°剥離試験にて測定した剥離強度が２〜３０Ｎ／２５ｍｍであることが好ましく、４〜２０Ｎ／２５ｍｍであることがより好ましい。
粘着剤層の形成は、先の塗工方式にて、直接光学反射層に塗工してもよく、また、一度剥離フィルムに塗工して乾燥させた後、反射層を貼り合せて粘着剤を転写させてもよい。この時の乾燥条件は、残留溶剤ができるだけ少なくなることが好ましく、そのためには乾燥温度や時間は特定されないが、好ましくは５０〜１５０℃の温度で、１０秒〜５分の乾燥時間を設けることがよい。
【００９７】
［ハードコート層］
光学反射フィルム１０は、耐擦過性を高めるための表面保護層として、熱や紫外線等で硬化する樹脂を含むハードコート層（図示省略）を有していてもよい。例えば、基材１４に光学反射層１３、粘着剤層１２の順に積層し、さらに、基材１４の光学反射層１３と逆側の表面にハードコート層を塗設する形態が好ましい一例として挙げられる。
【００９８】
ハードコート層に用いられる樹脂としては、熱硬化型樹脂や紫外線硬化型樹脂が挙げられるが、成形が容易なことから、紫外線硬化型樹脂が好ましい。特に、鉛筆硬度が２Ｈ以上となる紫外線硬化型樹脂を用いることが好ましい。樹脂は、単独でも、２種以上組み合わせても用いてもよい。
【００９９】
紫外線硬化型樹脂としては（メタ）アクリレート、ウレタンアクリレート、ポリエステルアクリレート、エポキシアクリレート、エポキシ樹脂、オキセタン樹脂が挙げられ、これらは無溶剤型の樹脂組成物としても使用できる。
【０１００】
紫外線硬化型樹脂を用いる場合、硬化促進のために、光重合開始剤を添加することが好ましい。光重合開始剤としては、アセトフェノン類、ベンゾフェノン類、ケタール類、アントラキノン類、チオキサントン類、アゾ化合物、過酸化物類、２，３−ジアルキルジオン化合物類、ジスルフィド化合物類、チウラム化合物類、フルオロアミン化合物などが用いられる。光重合開始剤の具体例としては、２，２’−ジエトキシアセトフェノン、ｐ−ジメチルアセトフェノン、１−ヒドロキシシクロヘキシルフェニルケトン、１−ヒドロキシジメチルフェニルケトン、２−メチル−４’−メチルチオ−２−モリホリノプロピオフェノン、２−ベンジル−２−ジメチルアミノ−１−（４−モリホリノフェニル）−ブタノン１などのアセトフェノン類、ベンゾインメチルエーテル、ベンゾインエチルエーテル、ベンゾインイソプロピルエーテル、ベンジルジメチルレタールなどのベンゾイン類、ベンゾフェノン、２，４’−ジクロロベンゾフェノン、４，４’−ジクロロベンゾフェノン、ｐ−クロロベンゾフェノンなどのベンゾフェノン類、２，４，６−トリメチルベンゾイルジフェニルホスフィンオキサイド、アントラキノン類、チオキサントン類などがある。これらの光重合開始剤は単独で用いてもよいし、２種以上の組合せや、共融混合物であってもよい。特に、硬化性組成物の安定性や重合反応性等からアセトフェノン類を用いることが好ましい。このような光重合開始剤は市販品を用いてもよく、例えば、例えば、ＢＡＳＦジャパン社製のイルガキュア（登録商標）８１９、１８４、９０７、６５１などが好ましい例示として挙げられる。
【０１０１】
また、ハードコート層には、添加剤として、例えば安定剤、界面活性剤、赤外線吸収剤、紫外線吸収剤、難燃剤、帯電防止剤、抗酸化剤、熱安定剤、滑剤、充填剤、着色剤、色素、接着調整剤等を含有させることもできる。
ハードコート層の厚みは、ハードコート性の向上と、光学反射フィルムの透明性の向上という観点から、０．１μｍ〜５０μｍが好ましく、１〜２０μｍがより好ましい。
ハードコート層の形成方法は特に制限されず、例えば、上記各成分を含むハードコート層塗布液を調製した後、塗布液をワイヤーバー等により塗布し、熱や紫外線で塗布液を硬化させ、ハードコート層を形成する方法等が挙げられる。
【０１０２】
［その他の層］
光学反射フィルム１０は、上述した層以外の他の層（図示省略）を有していてもよい。例えば、光学反射フィルム１０に上述の機能層を設けることができる。ここで「機能層」とは、基材１４と光学反射層１３との間や、基材１４とハードコート層との間に配置される層を意味する。機能層の構成材料としては、ポリエステル樹脂、ポリビニルアルコール樹脂、ポリ酢酸ビニル樹脂、ポリビニルアセタール樹脂、アクリル樹脂、ウレタン樹脂などが挙げられ、添加剤の相溶性、Ｔｇが低い物質が好ましいが、それを満たしていればいずれを用いてもよい。機能層のガラス転移温度（Ｔｇ）は、３０〜１２０℃であれば、十分な耐候性が得られるため好ましく、より好ましくは、３０〜９０℃の範囲である。
機能層には、添加剤として、例えば安定剤、界面活性剤、赤外線吸収剤、紫外線吸収剤、難燃剤、帯電防止剤、抗酸化剤、熱安定剤、滑剤、充填剤、着色剤、色素、接着調整剤等を含有させることもできる。
【０１０３】
〈２．光学反射フィルムの製造方法の実施形態〉
次に、図１に示す光学反射フィルム１０の製造方法の具体的な実施の形態について説明する。光学反射フィルム１０の製造では、まず、ポリマーに粒子を分散させた層形成用の液状組成物を調製する（液状組成物の調製工程）。このとき、それぞれ屈折率が異なる層形成用の液状組成物を、複数調製する。そして、これらの液状組成物を、例えば、水系同時重層塗布や逐次重層塗布等により、基材上に塗布して積層する（塗布工程）。さらに、積層塗布された塗膜を、必要に応じてセット（積層した塗膜をいったん冷却すること）した後、乾燥する（乾燥工程）ことで光学反射層１３を形成する。
【０１０４】
［液状組成物の調製工程］
液状組成物の調製では、まず、ポリビニルアルコール等のポリマーを溶媒に溶解してポリマー溶解液を調製する（ポリマー溶解液の調製工程）。そして、乾燥後の層中の粒子含有率が所定の値となるように、調製したポリマー溶解液に、粒子を分散させて（粒子の分散工程）、層形成用の液状組成物を調製する。
【０１０５】
（ポリマー溶解液の調製工程）
ポリマー溶解液の調製において、ポリマーとしては、上述のポリマーを用いることができる。また、ポリマーの溶解に用いる溶媒は、特に限定されないが、水、有機溶媒、又は、それらの混合溶媒が好ましい。環境面、操作の簡便性などから溶媒としては、特に水、又は、水とメタノール、エタノール、若しくは、酢酸エチルとの混合溶媒が好ましい。
【０１０６】
有機溶媒としては、例えば、メタノール、エタノール、２−プロパノール、１−ブタノールなどのアルコール類、酢酸エチル、酢酸ブチル、プロピレングリコールモノメチルエーテルアセテート、プロピレングリコールモノエチルエーテルアセテートなどのエステル類、ジエチルエーテル、プロピレングリコールモノメチルエーテル、エチレングリコールモノエチルエーテルなどのエーテル類、ジメチルホルムアミド、Ｎ−メチルピロリドンなどのアミド類、アセトン、メチルエチルケトン、アセチルアセトン、シクロヘキサノンなどのケトン類などが挙げられる。これら有機溶媒は、単独でもまたは２種以上組み合わせて用いてもよい。
【０１０７】
（粒子の分散工程）
ポリマー溶解液中に粒子を分散させる層形成用の液状組成物を調製において、粒子としては、上述の粒子を用いることができる。また、ポリマー溶解液中への粒子の分散方法としては、従来公知の方法を用いることができる。
【０１０８】
層形成用の液状組成物の調製では、最外層１３ｃ，１３ｄを形成するため液状組成物と、中間層１３ｅを形成するための液状組成物とを調整する。このとき、中間層１３ｅを形成するための液状組成物として、乾燥後の粒子含有率が最外層１３ｃ，１３ｄよりも小さくなる、低粒子含有率層を形成するための液状組成物を少なくとも１つ以上調整する。具体的には、中間層１３ｅを形成するための液状組成物として、乾燥後の粒子含有率が最外層１３ｃ，１３ｄよりも小さくなる低粒子含有率層の液状組成物と、乾燥後の粒子含有率が最外層１３ｃ，１３ｄ以上となる液状組成物とを調整する。
【０１０９】
好ましくは、中間層１３ｅの低屈折率層を形成するため液状組成物を、最外層１３ｃ，１３ｄを形成するための全ての液状組成物よりも粒子含有率が小さくなるように調製する。そして、中間層１３ｅの高屈折率層を形成するため液状組成物を、最外層１３ｃ，１３ｄを形成するための全ての液状組成物よりも粒子含有率が大きくなるように調製する。
【０１１０】
低粒子含有率層を形成するための液状組成物の調製においては、乾燥後の層中の粒子含有率が最外層１３ｃ，１３ｄの粒子含有率が少ない方の層よりも１０％以上小さくなるように、調製することが好ましい。また、低粒子含有率層の液状組成物の調製においては、乾燥後の層中の粒子含有率が２０ｖｏｌ％以上４５ｖｏｌ％以下となるように液状組成物を調製することが好ましい。
【０１１１】
［塗布工程］
光学反射層１３の形成には、上述の液状組成物を基材１４上に塗布する塗布法を用いることが好ましい。塗布法による光学反射層１３の形成では、所望の多層構造を形成できれば、特に塗布方法は限定されない。好ましくは、生産性の観点から、水系同時重層塗布を用いることが好ましい。
【０１１２】
（水系同時重層塗布法；塗布工程）
水系同時重層塗布の方法は、液状組成物を積層塗布することができれば特に限定されない。例えば、ロールコーティング法、ロッドバーコーティング法、エアナイフコーティング法、スプレーコーティング法、カーテン塗布法、又は、米国特許第２７６１４１９号、米国特許第２７６１７９１号公報等に記載のスライドビード塗布法、エクストルージョンコート法等が好ましく用いられる。光学フィルムでは、多くの層を形成する必要があるため、カーテン塗布法、又は、スライドビード塗布法が好ましい。
【０１１３】
水系同時重層塗布をスライドビード塗布方式で行なう場合、各液状組成物の温度は、２５〜６０℃の温度範囲が好ましく、３０〜４５℃の温度範囲がより好ましい。また、カーテン塗布方式を用いる場合は、２５〜６０℃の温度範囲が好ましく、３０〜４５℃の温度範囲がより好ましい。
【０１１４】
水系同時重層塗布を行う際の各液状組成物の粘度は、特に制限されない。例えば、スライドビード塗布方式を用いる場合には、上記の各液状組成物の好ましい温度の範囲において、５〜５００ｍＰａ・ｓの範囲であることが好ましく、１０〜３００ｍＰａ・ｓの範囲であることがより好ましく、１０〜５０ｍＰａ・ｓの範囲であることが特に好ましい。また、カーテン塗布方式を用いる場合には、上記の液状組成物の好ましい温度の範囲において、５〜１２００ｍＰａ・ｓの範囲であることが好ましく、２５〜５００ｍＰａ・ｓの範囲であることがより好ましい。このような粘度の範囲であれば、効率よく水系同時重層塗布を行うことができる。
【０１１５】
また、各液状組成物の１５℃における粘度としては、１００ｍＰａ・ｓ以上が好ましく、１００〜３００００ｍＰａ・ｓがより好ましく、さらに好ましくは３０００〜３００００ｍＰａ・ｓであり、最も好ましいのは１００００〜３００００ｍＰａ・ｓである。
【０１１６】
（水系同時重層塗布法；セット）
水系同時重層塗布では、塗膜を積層塗布した後、一度冷却する（セット工程）。塗布直後の塗膜は粘度が低く、塗膜形成後に熱風を当てて乾燥させると、熱風によって一部の厚さが変わってしまう。また、水系同時重層塗布を行った場合には、各層の間で成分が移動し、光学性能に悪影響を与える場合がある。このため、塗膜を一度冷却して増粘させることで、乾燥処理における厚さ変動や各層間での成分の移動を抑制することができる。なお、光学反射層１３の製造においては、このセット工程を行わなくてもよい。
【０１１７】
（逐次重層塗布法）
逐次重層塗布法で光学反射層１３を形成する場合には、３０〜６０℃に加温した液状組成物を、基材上に塗布、乾燥して層（第１層）を形成した後、第１層を形成した液状組成物と異なる組成の液状組成物をこの第１層上に塗布、乾燥して層（第２層）を形成する。これを所望の層数となるように逐次を繰り返して、光学反射層１３を形成する。逐次重層塗布法において塗布方法は、塗膜が形成できれば特に限定されない。
【０１１８】
［乾燥工程］
乾燥工程は、乾燥装置を用いて塗膜の溶媒を飛ばし、固形分濃度を上げて塗膜を増粘させる。このように、基材上の塗膜を乾燥して安定化することで、光学フィルムを作製することができる。
【０１１９】
加熱乾燥は、塗膜を加熱し、必要に応じて風をあてることにより、塗膜を乾燥させる。加熱温度は、塗膜を構成する液状組成物の組成により適宜選択すればよいが、通常１５〜１００℃程度であり、好ましくは２０〜９５℃である。
【０１２０】
なお、加熱手段としては、特に制限されないが、ドライヤーを用いて熱風をあてたり、乾燥ゾーンを設けて塗膜を加熱乾燥させたり、赤外線ヒータにより加熱させたりすること等が挙げられる。スライド型コーターを用いた場合、バックロール直後に加熱乾燥ゾーンを設けることにより、速やかに塗膜の加熱乾燥を行うことができ、層間混合が抑制できるので好ましい。設備の設置が簡易であり、方法が簡便であることから、加熱乾燥により塗膜を増粘させることがより好ましい。
【０１２１】
〈３．光学反射体の実施の形態〉
上述の光学反射フィルムは、幅広い分野に応用することができる。例えば、光学反射フィルムが基体の少なくとも一方の面に設けられた、光学反射体を提供することができる。例えば、主として耐候性を高める目的で、光学反射フィルムを建物の窓や自動車窓等の長期間太陽光に晒らされる設備に貼り合せて、熱線反射効果を付与する窓貼用フィルムや、農業用ビニールハウス用フィルム等として用いることができる。光学反射フィルムは、直接又は接着剤を介してガラスやガラス代替樹脂等の基体に貼り合せることで、好適に用いることができる。
【０１２２】
光学反射体の具体例を、図２〜４に示す。図２は、光学反射フィルムが、基体の一方の面に貼り合わされた構成の光学反射体の構成を示す図である。また、図３、及び、図４は、光学反射フィルムを中間層とする光学反射体（合わせガラス）の構成を示す図である。合わせガラスは、光学反射フィルムが中間膜を介して基体に貼合された構成である。
【０１２３】
合わせガラス等の光学反射体は、建築用途、住居用途、自動車用途等に用いることができる。具体的には、合わせガラスは、２枚の基体の間に、２枚の中間膜を用いて光学反射フィルムが挟持された構成を挙げることができる。光学反射体における光学反射フィルムは、基材の一方の表面に反射層が積層され、他方の表面にハードコート層を塗設する構成であってもよい。
【０１２４】
図２に示す光学反射体２０は、基体２１と、光学反射フィルム１０と、ハードコート層２２とがこの順に積層された構成を有している。光学反射フィルム１０は、基体２１側から粘着剤層１２、光学反射層１３及び基材１４が、この順に配置されている。すなわち、光学反射体２０は、粘着剤層１２により、光学反射層１３と基材１４とが基体２１に貼り合わされている。さらに、光学反射フィルム１０の基体２１と反対側の面には、光学反射フィルム１０の表面を保護するためのハードコート層２２が設けられている。この構成では、例えば、粘着剤層１２を用いて光学反射フィルム１０を基体２１に貼り合せた後、基材１４上にハードコート層２２を設けることにより作製することができる。
【０１２５】
図３に示す光学反射体３０は、（第１）基体３１、（第１）中間膜３２、光学反射フィルム１０、ハードコート層２２、（第２）中間膜３２、及び、（第２）基体３１がこの順に積層された構成を有している。すなわち、光学反射体３０は、一対の基体３１の間に、中間膜３２を介して、光学反射フィルム１０が挟持された構成を有する合わせガラスである。図３では、光学反射フィルム１０として基材１４と光学反射層１３のみを示しているが、粘着剤層１２を備えていてもよい。この構成では、例えば、（第１）中間膜３２を用いて光学反射フィルム１０を（第１）基体３１に貼り合せた後、基材１４上にハードコート層２２を設け、さらにハードコート層２２上に、（第２）中間膜３２を介して（第２）基体３１を貼り合せることにより作製することができる。
【０１２６】
図４に示す光学反射体４０は、（第１）基体３１、（第１）中間膜３２、光学反射フィルム１０、（第２）基材４１、ハードコート層２２、（第２）中間膜３２、及び、（第２）基体３１がこの順に積層された構成を有している。すなわち、光学反射体４０は、一対の基体３１の間に、中間膜３２を介して、光学反射フィルム１０が挟持された構成を有する合わせガラスである。図４に示す構成では、光学反射フィルム１０の積層順が上述の図１に示す構成と異なる。光学反射フィルム１０の積層順は特に問わず、粘着剤層１２、（第２）基材４１及びハードコート層２２は、光学反射フィルム１０の構成に含まれてもよく、含まれなくてもよい。この構成では、例えば、まず（第１）中間膜３２を用いて光学反射フィルム１０の光学反射層１３と基材１４とを（第１）基体３１に貼り合せる。また、（第２）基体３１上に、（第２）中間膜３２を介して、ハードコート層２２、（第２）基材４１及び粘着剤層１２の積層体を貼り合せる。そして、（第１）基体３１上の光学反射フィルム１０の基材１４と、（第２）基体３１上の粘着剤層１２とを貼り合せて、（第１）基体３１上の構成と（第２）基体３１上の構成とを接合することにより作製することができる。
【０１２７】
以下、光学反射体に適用可能な各構成について説明する。なお、光学反射体は、上述の光学反射フィルムと、この光学反射フィルムを保持する基体とを有していればよい。このため、以下で説明する各構成は、光学反射体に適用可能な構成の一例であり、光学反射体には他の構成を適用することも可能である。
【０１２８】
［基体］
光学反射体を構成する基体としては、例えば、ガラス、ポリカーボネート樹脂、ポリスルホン樹脂、アクリル樹脂、ポリオレフィン樹脂、ポリエーテル樹脂、ポリエステル樹脂、ポリアミド樹脂、ポリスルフィド樹脂、不飽和ポリエステル樹脂、エポキシ樹脂、メラミン樹脂、フェノール樹脂、ジアリルフタレート樹脂、ポリイミド樹脂、ウレタン樹脂、ポリ酢酸ビニル樹脂、ポリビニルアルコール樹脂、スチレン樹脂、塩化ビニル樹脂、金属板、セラミック等が挙げられる。樹脂の種類は、熱可塑性樹脂、熱硬化性樹脂、電離放射線硬化性樹脂のいずれでもよく、これらを２種以上組み合わせて用いてもよい。基体は、押出成形、カレンダー成形、射出成形、中空成形、圧縮成形等、公知の方法で製造することができる。基体の厚みは特に制限されないが、通常０．１ｍｍ〜５ｃｍである。
【０１２９】
（ガラス板）
基体として用いられるガラス板の種類は特に限定されるものではなく、用途に要求される光透過性能や断熱性能によって選択すればよく、無機ガラス板、有機ガラス板、有機無機ハイブリッドガラス板のいずれであってもよい。無機ガラス板としては特に限定されるものではなく、フロートガラス板、磨きガラス板、型ガラス板、網入りガラス板、線入りガラス板、熱線吸収ガラス板、着色ガラス板などの各種無機ガラス板などが挙げられる。有機ガラス板としては、ポリカーボネート樹脂、ポリスチレン樹脂、ポリメチルメタクリレート樹脂、などからなるガラス板などが挙げられる。これらの有機ガラス板は、上記樹脂からなるシート形状のものを複数積層してなる積層体であってもよい。有機無機ハイブリッドガラス板としては、エポキシ樹脂などの樹脂中にシリカを分散させたハイブリッドガラス板などが挙げられる。ガラス板の色についても、透明ガラス板に限らず車両等に用いられる汎用の緑色、茶色、青色等の様々な色のガラス板を用いることができる。ガラス板は同一の種類であってもよく、２種以上併用してもよい。
ガラス板の厚さは、強度および可視光域の赤外光の透過性を考慮して、１〜１０ｍｍ程度であることが好ましい。曲面形状のガラス板は、ガラス板の曲率半径が０．５〜２．０ｍであることが好ましい。ガラス板の曲率半径がこの範囲であれば、光学反射フィルムがガラスの曲面形状に沿うことができる。
【０１３０】
［接着層、粘着剤層］
光学反射フィルムと基体とを貼り合わせる接着層又は粘着剤層は、窓ガラスなどに貼り合わせたとき、光学反射フィルムが日光（熱線）入射面側にあるように設置することが好ましい。また、光学反射フィルムを窓ガラスと基材との間に挟持すると、水分等周囲ガスから封止でき耐久性に好ましい。光学反射フィルムを屋外や車の外側（外貼り用）に設置しても環境耐久性があって好ましい。
【０１３１】
［中間膜］
光学反射フィルムを挟持する一対の中間膜は、光学反射フィルムと基体とを張り合わせる接着性能を有する膜であれば、公知の構成を用いることができる。一対の中間膜は、同じ種類であっても異なる種類であってもよい。接着性能を有する中間膜としては、熱可塑性樹脂を含有することが好ましい。熱可塑性樹脂の例としては、エチレン−ビニルアセテート共重合体（ＥＶＡ）やポリビニルブチラール（ＰＶＢ）が挙げられ、中でもＰＶＢが好ましい。また、各中間膜には、紫外線吸収剤、抗酸化剤、帯電防止剤、熱安定剤、滑剤、充填剤、着色剤、色素、接着調整剤等の添加剤が含有されていてもよい。例えば、可視光透過率を阻害しない範囲で、各種の赤外線を吸収する微粒子、紫外線吸収剤等、及び、色素等を含有させることができる。これらの添加剤を含む場合においても、光学反射体の日射透過率は７５％以上とすることが好ましい。
【０１３２】
赤外線を吸収する微粒子としては、例えば、Ａｇ、Ａｌ、Ｔｉなどの金属微粒子、金属窒化物、金属酸化物の微粒子、又は、ＩＴＯ、ＡＴＯ、アルミニウム亜鉛複合酸化物（ＡＺＯ）、ガリウムドープ酸化亜鉛（ＧＺＯ）、インジウム亜鉛複合酸化物（ＩＺＯ）等の導電性透明金属酸化物微粒子が挙げられる。特に、ＩＴＯ、ＡＴＯ、ＡＺＯ、ＧＺＯ、ＩＺＯ等の導電性透明金属酸化物微粒子を用いることが好ましい。赤外線を吸収する微粒子を中間膜に含有させることにより、光学反射体の断熱性能を向上させることができる。
【実施例】
【０１３３】
以下、実施例を挙げて本発明をさらに詳細に説明するが、本発明はこれら実施例に何ら限定されるものではない。なお、実施例において「部」または「％」の表示を用いるが、特に断りがない限り「質量部」又は「質量％」を表す。
【０１３４】
〈試料１０１の光学反射フィルムの作製〉
試料１０１の光学反射フィルムの作製では、上述の図１に示す、基材、光学反射層、及び、粘着剤層を有する構成の光学反射フィルムを作製した。また、光学反射フィルムの光学反射層として、基材側最外層（１層）、中間層（２０層；２層目から２１層目）、及び、粘着剤層側最外層（１層）からなる合計２２層の積層体を作製した。
【０１３５】
［液状組成物の調製工程］
光学反射フィルムの作製では、下記の方法で、低屈折率層形成用の液状組成物Ｌ１、高屈折率層形成用の液状組成物Ｈ１、基材側の最外層形成用の液状組成物Ｅｂ１、粘着剤層側の最外層形成用の液状組成物Ｅａ１、及び、粘着剤層形成用の液状組成物ＡＤ１を調製した。
【０１３６】
（低屈折率層形成用の液状組成物Ｌ１、基材側の最外層形成用の液状組成物Ｅｂ１、粘着剤層側の最外層形成用の液状組成物Ｅａ１の調製）
低屈折率層用の液状組成物Ｌ１を、乾燥後の粒子含有率が５０ｖｏｌ％となるように、下記の方法で調製した。
撹拌容器に、カチオンポリマーとしてメチルジアリルアミン塩酸塩重合体（３級アミン塩を含む）（ＰＡＳ  Ｍ−１、重量平均分子量２００００、５０質量％水溶液、ニットーボーメディカル社製）４．５ｇ、及び、ジアリルジメチルアンモニウムクロライド重合体（４級アンモニウム基を含む）（ＰＡＳ  Ｈ−５、重量平均分子量３００００、２８質量％水溶液、ニットーボーメディカル社製）５．５ｇと、ゆすぎ水１１．３ｇと、ホウ酸（３質量％水溶液）２８．７ｇとを混合した。ここに１０質量％の酸性コロイダルシリカの水溶液（ＳＴ−ＯＸＳ、平均一次粒径：４〜６ｎｍ、日産化学工業社製）を５５０．０ｇ加えた。これを撹拌しながら４０℃まで加温した。ここに、ポリビニルアルコールの８質量％水溶液（ＪＰ−４５、重合度４５００、鹸化度８８モル％、日本酢ビ・ポバール社製）３１０．２ｇ、エマルジョン樹脂（スーパーフレックス６５０、第一工業製薬社製）８．２ｇ、及び、５質量％の界面活性剤の溶液（ソフタゾリンＬＭＥＢ−Ｒ、川研ファインケミカル社製）１２．７ｇ、及び、純水１５ｇの混合液を加え、４０℃で撹拌、混合し、低屈折率層用の液状組成物Ｌ１を調製した。
また、上記調製した液状組成物Ｌ１を、それぞれ基材側の最外層形成用の液状組成物Ｅｂ１、及び、粘着剤層側の最外層形成用の液状組成物Ｅａ１とした。
【０１３７】
（高屈折率層形成用の液状組成物Ｈ１の調製）
高屈折率層用の液状組成物Ｈ１を、乾燥後の粒子含有率が５０ｖｏｌ％となるように、下記の方法で調製した。
３０質量％の酸化ジルコニウム粒子の分散液（ＳＺＲ−Ｗ、ジルコニアゾル、粒度分布：Ｄ５０  ３ｎｍ〜５ｎｍ、堺化学工業社製）３８４．８ｇに対して、クエン酸水溶液（１．９質量％）を１７５．４ｇ加えた。これに界面活性剤（ソフタゾリンＬＭＥＢ−Ｒ、川研ファインケミカル社製）の５質量％水溶液を１．９４ｇ添加し、これを４０℃まで加温した。次に、エチレン変性ポリビニルアルコールの８質量％水溶液（クラレ社製、エクセバールＲＳ２１１７、鹸化度：９７．５〜９９モル％）を１２０．４ｇ加え、さらに純水９．９ｇを加えた。これを１０分撹拌後、ポリビニルアルコールの６質量％水溶液（ＪＣ−４０、鹸化度：９９モル％〜、日本酢ビ・ポバール社製）２４０．８ｇ及び純水６６．７ｇを加えた。この後、４０℃で１８０分間撹拌し、高屈折率層用の液状組成物Ｈ１を調製した。
【０１３８】
（粘着剤層液状組成物ＡＤ１の調製）
コーポニールＮ−２１４７（固形分３５質量％、日本合成化学工業社製）１００質量部、ＵＶ吸収剤としてＴＩＮＵＶＩＮ４７７（固形分８０質量％、ＢＡＳＦジャパン社製）２．１質量部、硬化剤としてコロネートＬ５５Ｅ（固形分５５質量％、東ソー社製）５質量部を混合して粘着剤層液状組成物ＡＤ１を作製した。
【０１３９】
［塗布工程（水系同時重層塗布）及び乾燥工程］
次に、スライドホッパー塗布装置を用い、上記で得られた基材側の最外層形成用の液状組成物Ｅｂ１、低屈折率層形成用の液状組成物Ｌ１、高屈折率層形成用の液状組成物Ｈ１、及び、粘着剤層側の最外層形成用の液状組成物Ｅａ１を４５℃に保温しながら、４５℃に加温した樹脂フィルム（厚さ５０μｍのポリエチレンテレフタレートフィルム、東洋紡社製、コスモシャインＡ４３００）上に、２２層水系同時重層塗布を行った。重層塗布後の乾燥方法としては、重層塗布直後、５℃の冷風を吹き付けてセットし、８０℃の温風を吹き付けて乾燥させて、２２層からなる光学反射層を樹脂フィルム上に形成した。この際、最下層（基材側の１層目）を液状組成物Ｅｂ１、最上層（２２層目）を液状組成物Ｅａ１とした。さらに、中間層（２〜２１層目）は、低屈折率層形成用の液状組成物Ｌ１（偶数層２，４，６・・・２０層目）と高屈折率層形成用の液状組成物Ｈ１（奇数層３，５，７・・２１層目）とがそれぞれ交互に積層するように設定した。塗布量については、最下層（基材側の最外層；１層目）と最上層（粘着剤層側の最外層；２２層目）の乾燥後膜厚が４００ｎｍ、中間層（２〜２１層目）の乾燥後の各層の厚さが１５０ｎｍとなるように調節した。
【０１４０】
［粘着剤層形成工程］
次に、粘着剤層液状組成物ＡＤ１を、セパレータ（中本パックス製セパレータ  ＮＳ２３ＭＡ）のシリコーン離型面に対して、コンマコーターにて乾燥膜厚が１０μｍになるように塗工し、９０℃、１分間乾燥した。そして、光学反射層上に粘着剤層液状組成物を塗工したセパレータをラミネートし、光学反射層上に粘着剤層を形成した試料１０１の光学反射フィルムを作製した。
【０１４１】
〈試料１０２の光学反射フィルムの作製〉
下記の方法で、中間層を構成する低屈折率層を形成するための液状組成物Ｌ２と、高屈折率層を形成するための液状組成物Ｈ２とを調整した。それぞれ調整した液状組成物Ｌ２、及び、液状組成物Ｈ２は、乾燥後の粒子含有率が４５ｖｏｌ％となるように調整した。そして、上述の試料１０１と同様の最外層形成用の液状組成物Ｅｂ１、及び、最外層形成用の液状組成物Ｅａ１、並びに、低屈折率層形成用の液状組成物Ｌ１の替わりに調整した液状組成物Ｌ２、高屈折率層形成用の液状組成物Ｈ１の替わりに調整した液状組成物Ｈ２を用いて、上述の試料１０１と同様の方法で水系同時重層塗布を行い、試料１０２の光学反射フィルムを作製した。なお、試料１０２の光学反射フィルムは、最外層の粒子含有率が共に５０ｖｏｌ％、中間層を構成する全ての層の粒子含有率が４５ｖｏｌ％である。このため、試料１０２の光学反射フィルムは、中間層を構成する全ての層が、低粒子含有率層に該当する。
【０１４２】
（低屈折率層（低粒子含有率層）形成用の液状組成物Ｌ２の調製）
低屈折率層用の液状組成物Ｌ１からカチオンポリマーとコロイダルシリカの量比を一定に保ったままコロイダルシリカの量を減らし、さらに、ポリビニルアルコールとエマルジョン樹脂の比率を保ったままポリビニルアルコールの量を増やすことで、乾燥後の粒子含有率が４５ｖｏｌ％となるように、低粒子含有率層（低屈折率層）形成用の液状組成物Ｌ２を調製した。
【０１４３】
（高屈折率層（低粒子含有率層）形成用の液状組成物Ｈ２の調製）
高屈折率層用の液状組成物Ｈ１から、酸化ジルコニウム粒子の量を減らし、さらに、エチレン変性ポリビニルアルコールとポリビニルアルコールの比率を保ったままポリビニルアルコールの量を増やすことで、乾燥後の粒子含有率が４５ｖｏｌ％となるように、低粒子含有率層（高屈折率層）形成用の液状組成物Ｈ２を調製した。
【０１４４】
〈試料１０３の光学反射フィルムの作製〉
低屈折率層（偶数層）の形成に液状組成物Ｌ２を用いた以外は、上述の試料１０１と同様の方法で水系同時重層塗布を行い、試料１０３の光学反射フィルムを作製した。試料１０３の光学反射フィルムは、中間層を構成する偶数層（低屈折率層）の粒子含有率が４５ｖｏｌ％であるため、中間層を構成する偶数層（低屈折率層）の全ての層が、低粒子含有率層に該当する。
【０１４５】
〈試料１０４の光学反射フィルムの作製〉
高屈折率層（奇数層）の形成に液状組成物Ｈ２を用いた以外は、上述の試料１０１と同様の方法で水系同時重層塗布を行い、試料１０４の光学反射フィルムを作製した。試料１０４の光学反射フィルムは、中間層を構成する奇数層（高屈折率層）の粒子含有率が４５ｖｏｌ％であるため、中間層を構成する奇数層（高屈折率層）の全ての層が、低粒子含有率層に該当する。
【０１４６】
〈試料１０５〜１０８の光学反射フィルムの作製〉
下記の方法で、中間層を構成する低屈折率層を形成するための液状組成物Ｌ３〜Ｌ６を、乾燥後の粒子含有率がそれぞれ４０ｖｏｌ％（Ｌ３）、３０ｖｏｌ％（Ｌ４）、２０ｖｏｌ％（Ｌ５）、１５ｖｏｌ％（Ｌ６）となるように調整した。そして、低屈折率層（偶数層）の形成に、調整した液状組成物Ｌ３〜Ｌ６を用いた以外は、上述の試料１０１と同様の方法で水系同時重層塗布を行い、試料１０５〜１０８の光学反射フィルムを作製した。試料１０５〜１０８の光学反射フィルムは、中間層を構成する偶数層（低屈折率層）の粒子含有率がそれぞれ４０ｖｏｌ％〜１５ｖｏｌ％であるため、中間層を構成する偶数層（低屈折率層）の全ての層が、低粒子含有率層に該当する。
【０１４７】
（低屈折率層（低粒子含有率層）形成用の液状組成物Ｌ３〜Ｌ６の調製）
低屈折率層用の液状組成物Ｌ１からカチオンポリマーとコロイダルシリカの量比を一定に保ったままコロイダルシリカの量を減らし、さらに、ポリビニルアルコールとエマルジョン樹脂の比率を保ったままポリビニルアルコールの量を増やすことで、乾燥後の粒子含有率が４０ｖｏｌ％（Ｌ３）、３０ｖｏｌ％（Ｌ４）、２０ｖｏｌ％（Ｌ５）、１５ｖｏｌ％（Ｌ６）となるように、低粒子含有率層（低屈折率層）形成用の液状組成物Ｌ３〜Ｌ６を調製した。
【０１４８】
〈試料１０９〜１１２の光学反射フィルムの作製〉
下記の方法で、中間層を構成する高屈折率層を形成するための液状組成物Ｈ３〜Ｈ６を、乾燥後の粒子含有率がそれぞれ４０ｖｏｌ％（Ｈ３）、３０ｖｏｌ％（Ｈ４）、２０ｖｏｌ％（Ｈ５）、１５ｖｏｌ％（Ｈ６）となるように調整した。そして、高屈折率層（奇数層）の形成に、調整した液状組成物Ｈ３〜Ｈ６を用いた以外は、上述の試料１０１と同様の方法で水系同時重層塗布を行い、試料１０９〜１１２の光学反射フィルムを作製した。試料１０９〜１１２の光学反射フィルムは、中間層を構成する奇数層（高屈折率層）の粒子含有率がそれぞれ４０ｖｏｌ％〜１５ｖｏｌ％であるため、中間層を構成する奇数層（高屈折率層）の全ての層が、低粒子含有率層に該当する。
【０１４９】
（高屈折率層（低粒子含有率層）形成用の液状組成物Ｈ３〜Ｈ６の調製）
高屈折率層用の液状組成物Ｈ１から、酸化ジルコニウム粒子の量を減らし、さらに、エチレン変性ポリビニルアルコールとポリビニルアルコールの比率を保ったままポリビニルアルコールの量を増やすことで、乾燥後の粒子含有率が４０ｖｏｌ％（Ｈ３）、３０ｖｏｌ％（Ｈ４）、２０ｖｏｌ％（Ｈ５）、１５ｖｏｌ％（Ｈ６）となるように、低粒子含有率層（高屈折率層）形成用の液状組成物Ｈ３〜Ｈ６を調製した。
【０１５０】
〈試料１１３の光学反射フィルムの作製〉
基材側の最外層の形成、及び、粘着剤層側の最外層の形成に、上記に乾燥後の粒子含有率が４０ｖｏｌ％となるように調整した低屈折率層形成用の液状組成物Ｌ３（試料１０５）を用いた以外は、上述の試料１０１と同様の方法で水系同時重層塗布を行い、試料１１３の光学反射フィルムを作製した。試料１１３の光学反射フィルムは、最外層の粒子含有率が共に４０ｖｏｌ％、中間層を構成する全ての層の粒子含有率が５０ｖｏｌ％である。このため、試料１１２の光学反射フィルムは、中間層に低粒子含有率層を有していない構成である。
【０１５１】
〈試料１１４の光学反射フィルムの作製〉
上述の試料１０６と同様に、基材側の最外層形成用の液状組成物Ｅｂ１、粘着剤層側の最外層形成用の液状組成物Ｅａ１、低屈折率層（偶数層）形成用の液状組成物Ｌ４（試料１０６）、及び、高屈折率層（奇数層）形成用の液状組成物Ｈ１を用いて、下記の逐次重層塗布法を行い、試料１１４の光学反射フィルムを作製した。試料１１４の光学反射フィルムは、中間層を構成する偶数層（低屈折率層）の粒子含有率がそれぞれ３０ｖｏｌ％であるため、中間層を構成する偶数層（低屈折率層）の全ての層が、低粒子含有率層に該当する。
【０１５２】
［塗布（逐次重層塗布法）工程及び乾燥工程］
基材側の最外層形成用の液状組成物Ｅｂ１を４５℃に保温しながら、４５℃に加温した樹脂フィルム（厚さ５０μｍのポリエチレンテレフタレートフィルム、東洋紡社製、コスモシャインＡ４３００）上に、乾燥膜厚が４００ｎｍとなる条件で押し出しコーターを用いて塗布した。塗布直後に５℃の冷風を吹き付けてセットし、８０℃の温風を吹き付けて乾燥させて、基材側の最外層（１層目）を形成した。
【０１５３】
次に、基材側の最外層上に、４５℃に保温した低屈折率層形成用の液状組成物Ｌ４を、乾燥膜厚が１５０ｎｍとなる条件で押し出しコーターを用いて塗布した。塗布直後に５℃の冷風を吹き付けてセットし、８０℃の温風を吹き付けて乾燥させて、低屈折率層（２層目）を形成した。
【０１５４】
次に、低屈折率層（２層目）上に、４５℃に保温した高屈折率層形成用の液状組成物Ｈ１を、乾燥膜厚が１５０ｎｍとなる条件で押し出しコーターを用いて塗布した。塗布直後に５℃の冷風を吹き付けてセットし、８０℃の温風を吹き付けて乾燥させて、高屈折率層（３層目）を形成した。
【０１５５】
さらに、上述と同様の方法で低屈折率層の形成と高屈折率層の形成とを繰り返し、４層目から２１層目までの低屈折率層（偶数層４，６・・・２０層目）と高屈折率層（奇数層５，７・・・２１層目）とを形成した。
【０１５６】
次に、高屈折率層（２１層目）上に、４５℃に保温した粘着剤層側の最外層形成用の液状組成物Ｅａ１を、乾燥膜厚が４００ｎｍとなる条件で押し出しコーターを用いて塗布した。塗布直後に５℃の冷風を吹き付けてセットし、８０℃の温風を吹き付けて乾燥させて、粘着剤層側の最外層（２２層目）を形成した。
【０１５７】
〈評価〉
作製した試料１０１〜試料１１４の光学フィルムについて、下記の評価を行なった。
【０１５８】
［クラック耐性］
作製した試料１０１〜１１４の光学反射フィルムからセパレータを剥がし、粘着剤層側をガラス（６ｃｍ×１２ｃｍ×３ｍｍ厚）に貼り付け、ガラス付の評価サンプルを作製した。そして、評価サンプルのガラス側から下記の紫外線耐候性評価条件で光入射を行い、光学反射層にクラックが入るまでの時間を測定し、下記の基準で評価した。尚、クラックは１０ｃｍ×１０ｃｍの面積のサンプルを、光学顕微鏡を用いて倍率５０倍で観察を行い、１視野中に２か所以上のクラックが認められる視野があった場合にクラック発生として評価した。
（紫外線耐候性評価条件）
光源：ＵＶランプ  ０．７Ｗ／ｍ２（波長３４０ｎｍ）
環境：照射時（６０℃２０％ＲＨ）２４０分と非照射時（５０℃８０％ＲＨ）２４０分とのサイクル
（評価基準）
Ａ：１０００時間以上
Ｂ：５００時間以上１０００時間未満
Ｃ：５００時間未満
【０１５９】
［ピーク反射率］
上記クラック耐性の評価と同様のガラス付の評価サンプルを作製した。そして、分光光度計（積分球使用、日立製作所社製、Ｕ−４０００型）を用いて、評価サンプルのガラス側から反射角５°の条件において、光波長３００ｎｍ〜１５００ｎｍを５ｎｍピッチで評価サンプルの透過率・反射率を測定した。そして、波長１０００ｎｍにおける極大反射率（％）を、各試料のピーク反射率として求め、下記の基準で評価した。
（評価基準）
Ａ：４０％以上
Ｂ：３６％以上４０％未満
Ｃ：３６％未満
【０１６０】
［ヘイズ］
ヘイズメーターＮＤＨ５００（日本電色工業社製）を用いて、ＪＩＳ  Ｋ  ７１３６に基づいて各試料の光学反射フィルムのヘイズを測定し、下記の基準で評価した。なお、ヘイズメーターの光源は、５Ｖ９Ｗのハロゲン球とし、受光部は、シリコンフォトセル（比視感度フィルター付き）を使用した。また、ヘイズの測定は、２３℃で５５％ＲＨの条件下にて行った。
（評価基準）
Ａ：１．５％未満
Ｂ：１．５％以上２．０％未満
Ｃ：２．０％以上
【０１６１】
［膜付き］
反射フィルムの反射層側にカッターで２５マス（１マス５ｍｍ×５ｍｍ）の碁盤の目を入れ、純水に５分間浸漬後に碁盤の目部分をスキージで１０回擦った後、碁盤の目の部分の膜の剥離状況を観察し評価した。具体的には、上記碁盤の目を入れ５分間純水に浸漬したフィルムを碁盤の目を上にしてＨＥＩＤＯＮ往復摩擦試験機ＴＹＰＥ３０Ｓのステージに固定した。１０ｃｍ巾で先端にセーム皮を付けたスキージに５００ｇの加重かけて固定したサンプルを５往復擦った。ステージの移動速度は１０００ｍｍ／ｍｉｎで行った。
（評価基準）
Ａ：剥離無し
Ｂ：全てのマス剥離面積が１０％未満
Ｃ：剥離面積が１０％以上５０％未満のマスがある
Ｄ：剥離面積が５０％以上のマスがある
【０１６２】
下記表１に各試料の光学反射層の構成と、各評価結果を示す。
【０１６３】
【表１】
2017219694.tif 000003
【０１６４】
表１に示すように、中間層を構成する全ての層が最外層となる２層と同じ粒子含有率である試料１０１の光学反射フィルムは、最外層よりも中間層のいずれかの層の粒子含有率が小さい試料１０２〜１１２に比べて、クラック耐性が低い。すなわち、中間層のいずれかの層の粒子含有率を、最外層となる２層の粒子含有率よりも小さくすることにより、光学反射層の亀裂の発生を抑制することができる。特に、最外層の粒子含有率を中間層の平均粒子含有率よりも１０％以上小さくすることによって、光学反射層の亀裂の発生を抑制す効果が得られている。このため、最外層の粒子含有率を中間層の平均粒子含有率よりも１０％以上小さくすることが好ましい。
【０１６５】
試料１０２のように、中間層を構成する全ての層が低粒子含有率層であると、偶数層又は奇数層のみが低粒子含有率層である試料１０３や試料１０４よりも、クラック耐性が向上する。このように、中間層において低粒子含有率層の比率が高くなるほど、光学反射フィルムのクラック耐性が良好となる。
【０１６６】
また、試料１０４〜１１２では、低粒子含有率層の粒子含有率が小さくなるほど、光学反射フィルムのクラック耐性が良好となる。これは、粒子含有率が小さくなるほど、低粒子含有率層の伸縮性や柔軟性が向上するため、層間に発生する応力を吸収又は緩和する効果が高くなるためと考えられる。但し、試料１０７、試料１０８、試料１１１及び試料１１２のように、粒子含有率が小さくなるほどヘイズが悪化する傾向にある。これは、粒子含有率が低下すると、隣接する層と間に各層を構成する成分が混在する混合層が形成されやすいためと考えられる。従って、光学反射フィルムのクラック耐性と、光学的な特性とを考慮すると、低粒子含有率層の粒子含有率を２０ｖｏｌ％以上４５ｖｏｌ％以下とすることが好ましい。
【０１６７】
また、試料１０２のように、中間層を構成する全ての層が低粒子含有率層であると、低屈折率層のみが低粒子含有率層である試料１０３に比べて、ピーク反射率が低下する。また、高屈折率層のみが低粒子含有率層である試料１０４は、試料１０２及び試料１０３よりもピーク反射率が低下している。さらに、低屈折率層のみを低粒子含有率層とした試料１０５〜１０８と、高屈折率層のみを低粒子含有率層とした試料１０９〜１１２とにおいて、低粒子含有率層の粒子含有率が同じ試料同士を比較すると、低屈折率層のみを低粒子含有率層とした試料１０５〜１０８のピーク反射率が高い。これは、中間層の全層を低粒子含有率層とする構成や、高屈折率層を低粒子含有率層とする構成では、隣接する層同士の屈折率差を大きくすることが難しくなるためと考えられる。特に、高屈折率層における粒子含有率の低下による屈折率の低下が、低屈折率層における粒子含有率の低下による屈折率の上昇よりも顕著に表れるため、高屈折率層を低粒子含有率層とする構成では、隣接する層同士の屈折率差を大きくすることが難しくなる。
【０１６８】
すなわち、試料１０２のような中間層の全層を低粒子含有率層とする構成よりも、試料１０３や試料１０５〜１０８のような低屈折率層を低粒子含有率層とする構成の方が、光学反射層の反射特性が良好となる。また、試料１０９〜１１２のような高屈折率層を低粒子含有率層とする構成よりも、試料１０３や試料１０５〜１０８のような低屈折率層を低粒子含有率層とする構成の方が、光学反射層の反射特性が良好となる。従って、中間層の全層を低粒子含有率層とする構成や、高屈折率層を低粒子含有率層とする構成よりも、低屈折率層のみを低粒子含有率層とする構成の方が高い反射率を得ることができる。すなわち、中間層の全層を低粒子含有率層で構成するよりも、低粒子含有率層を中間層の５０％以下とすることが好ましい。また、低屈折率層を低粒子含有率層とすることが好ましい。
【０１６９】
試料１１３のように、最外層となる２層が、中間層を構成する全ての層の粒子含有率よりも小さい構成では、光学反射層の全層が同じ粒子含有率である試料１０１に比べて、最外層となる２層の伸縮性や柔軟性が向上するため、光学反射フィルムのクラック耐性が向上する。しかし、最外層の粒子含有率が低いと膜強度が低下するため、光学反射層と基材や粘着剤層との接合量が低下し、光学反射層が剥離しやすくなる。このため、最外層となる２層の粒子含有率が低いと、膜付きの評価が低下する。
【０１７０】
また、光学反射層の各層を構成するポリマーの水溶性が高い場合には、粒子含有率が低下すると、ポリマーの溶解による剥離が発生しやすい。例えば、試料１０３や試料１０５〜１０８のように、低粒子含有率層の作製に用いたポリマー水溶性が高い場合には、粒子含有率が低下すると、低粒子含有率層において剥離が発生しやすく、光学反射層の膜付きの評価が低下しやすい。
【０１７１】
試料１１４のように、光学反射層を逐次重層塗布で作製した場合にも、クラック耐性や光学特性に優れた光学反射フィルムを作製することができる。但し、同じ液状組成物を用いて水系同時重層塗布で作製した試料１０６に比べると、逐次重層塗布で作製した試料１１４は、クラック耐性、ピーク反射率、ヘイズ、及び、膜付きの全ての評価が悪化している。これは、逐次重層塗布法による光学反射層の形成では、乾燥させた層の上に液状組成物を塗布するため、乾燥させた層と液状組成物との濡れ性の影響によって、一部にハジキ状の塗布ムラが発生しやすいためと考えられる。従って、塗布ムラを抑制する観点からは、逐次重層塗布法よりも水系同時重層塗布法を用いて光学反射層を形成することが好ましい。
【０１７２】
なお、本発明は上述の実施形態例において説明した構成に限定されるものではなく、その他本発明構成を逸脱しない範囲において種々の変形、変更が可能である。
【符号の説明】
【０１７３】
１０  光学反射フィルム、１２  粘着剤層、１３  光学反射層、１３ａ  高屈折率層、１３ｂ  低屈折率層、１３ｃ，１３ｄ  最外層、１３ｅ  中間層、１４，４１  基材、２０，３０，４０  光学反射体、２１，３１  基体、２２  ハードコート層、３２  中間膜
【図１】
2017219694.tif 000004
【図２】
2017219694.tif 000005
【図３】
2017219694.tif 000006
【図４】
2017219694.tif 000007